(57)【特許請求の範囲】
【請求項１】
９５℃の弾性率が４．０×１０4Ｐａ以上、２５℃の弾性率が１．０×１０6Ｐａ以下である粘着剤層を少なくとも有し、
前記粘着剤層は、ベースポリマーとしてアクリル系ポリマーを含有するアクリル系粘着剤層であり、
前記アクリル系ポリマーは（メタ）アクリル酸アルキルエステルと、窒素原子を有するモノマー及び／又は分子内に水酸基を有するモノマーとをモノマー成分として構成された重合体であり、前記アクリル系ポリマーを構成する全モノマー成分中の窒素原子含有モノマー及び水酸基含有モノマーの割合の合計が１５重量％以上であり、
厚みが５００μｍ以上であり、車載用の光学製品に用いることを特徴とする光学用両面粘着シート。
【請求項２】
前記光学用両面粘着シートが、基材の両面に粘着剤層を有する請求項１に記載の光学用両面粘着シート。
【請求項３】
前記基材の厚みが７５μｍ以上である請求項２に記載の光学用両面粘着シート。
【請求項４】
前記基材の面内位相差が４０００ｎｍ以上である請求項２又は３に記載の光学用両面粘着シート。
【請求項５】
前記基材の面内位相差が２０ｎｍ以下である請求項２又は３に記載の光学用両面粘着シート。
【請求項６】
車載用の光学製品内のエアーギャップを埋めることに用いるフルラミネーション用である請求項１〜５のいずれか１項に記載の光学用両面粘着シート。
【請求項７】
請求項１〜６のいずれか１項に記載の光学用両面粘着シートを有する車載用光学製品。
【発明の詳細な説明】
【技術分野】
【０００１】
本発明は、光学用両面粘着シートに関する。より具体的には、車載用の光学製品に用いる光学用両面粘着シートに関する。
【背景技術】
【０００２】
近年、様々な分野で、液晶ディスプレイ（ＬＣＤ）などの表示装置や、このような表示装置と組み合わせて用いられるタッチパネルなどの入力装置が広く用いられるようになってきている。これらの表示装置や入力装置等においては、光学部材を貼り合わせる用途に、粘着剤層を有する粘着シートが使用されている。例えば、タッチパネルと各種表示部材や光学部材の貼り合わせには、透明な粘着シートが使用されている（例えば、特許文献１参照）。
【先行技術文献】
【特許文献】
【０００３】
【特許文献１】特開２０１１−９９０７３号公報
【発明の概要】
【発明が解決しようとする課題】
【０００４】
特に、近年、スマートフォン等のタッチパネルを有する光学製品は、静電容量式のものが主流になっておきており、この場合、表示装置の視認性を向上させるために、光学製品内に従来存在していた空間を上記のような粘着シートで埋めて空間を無くすフルラミネーション技術が採用されるようになってきている。
【０００５】
カーナビゲーションシステム等の車載用の光学製品においても、静電容量式のものが出てきている。しかしながら、車載用の光学製品においては、上記のようなフルラミネーション技術を採用したものは存在していない。また、車載用の光学製品においては、光学製品内に存在する空間（「エアーギャップ」と称する場合がある）がスマートフォン等に比べて大きく、上記のような粘着シートを使用することができなかった。このため、車載用の光学製品に用いる光学部材を貼付する際に、貼り合わせ性が良好な粘着シートが求められている。
【０００６】
また、車載用の光学製品においては、エアーギャップの周囲にプラスチックカバーが用いられている場合も多い。車内は高温環境下になることがあるため、車載用の光学製品が高温になることによって粘着シート内に泡が発生したり、剥がれたりするなど接着信頼性が不足する場合があった。このため、車載用の光学製品内のエアーギャップを粘着シートで埋める場合は、プラスチックカバー等のプラスチック材料に貼付しても接着信頼性が高い粘着シートが求められることがあった。
【０００７】
従って、本発明の目的は、車載用の光学製品に用いた際に、貼り合わせ性が良好な粘着シートを提供することにある。また、本発明の他の目的は、車載用の光学製品に用いた際に、接着信頼性が高い粘着シートを提供することにある。
【課題を解決するための手段】
【０００８】
本発明者らは上記目的を達成するために鋭意検討した結果、粘着剤層を有する両面粘着シートであって、前記両面粘着シートの厚みが５００μｍ以上である、車載用の光学製品に用いる光学用粘着シートとすることにより、貼り合わせ性が良好な粘着シートを得ることができることを見出し、本発明を完成した。
【０００９】
すなわち、本発明は、粘着剤層を有する両面粘着シートであって、前記両面粘着シートの厚みが５００μｍ以上であり、車載用の光学製品に用いることを特徴とする光学用両面粘着シートを提供する。
【００１０】
前記光学用両面粘着シートは、基材の両面に粘着剤層を有することが好ましい。
【００１１】
前記基材の厚みは、７５μｍ以上であることが好ましい。
【００１２】
前記光学用両面粘着シートは、９５℃の弾性率が４．０×１０4Ｐａ以上である粘着剤層を少なくとも有することが好ましい。
【００１３】
前記基材の面内位相差は、４０００ｎｍ以上であることが好ましい。
【００１４】
また、本発明は、前記光学用両面粘着シートを有する車載用光学製品を提供する。
【発明の効果】
【００１５】
本発明の光学用両面粘着シートは、車載用の光学製品に用いた際に、貼り合わせ性が良好となる。このため、フルラミネーション技術が採用された車載用の光学製品を得ることができる。また、視認性に優れる車載用の光学製品を得ることができる。
【図面の簡単な説明】
【００１６】
【図１】本発明の光学用両面粘着シートが用いられた車載用の光学製品の一例を示す概略断面図である。
【図２】本発明の光学用両面粘着シートが用いられた車載用の光学製品の他の一例を示す概略断面図である。
【図３】両面粘着シートの貼り合わせ性の評価に用いた下ガラスの上面図である。
【図４】両面粘着シートの貼り合わせ性の評価に用いた下ガラスの断面図（図３のＡ−Ａ’線断面図）である。
【図５】両面粘着シートの貼り合わせ性の評価に用いた下ガラスの断面図（図３のＢ−Ｂ’線断面図）である。
【発明を実施するための形態】
【００１７】
本発明の光学用両面粘着シートは、基材（基材層）を有しない、いわゆる「基材レスタイプ」の粘着シートであってもよいし、基材を有するタイプの粘着シートであってもよい。なお、本明細書において、「基材レスタイプ」の粘着シートを「基材レス粘着シート」と称する場合があり、基材を有するタイプの粘着シートを「基材付き粘着シート」と称する場合がある。中でも、本発明の光学用両面粘着シートは、粘着シートの厚みを確保しつつ粘着剤層の厚みを比較的薄くすることができ、これによって粘着剤層の形成がより容易とすることができる観点から、基材の両面に粘着剤層を有する基材付き粘着シートが好ましい。本明細書において、「粘着シート」という場合には、テープ状のもの、すなわち、「粘着テープ」も含まれるものとする。
【００１８】
本発明の光学用両面粘着シートの厚みは、５００μｍ以上であり、好ましくは５００μｍを超え、より好ましくは５５０μｍ以上、さらに好ましくは６００μｍ以上である。上記厚みが５００μｍ以上であると、本発明の光学用両面粘着シートは、車載用の光学製品内に用いた際の貼り合わせ性が良好となる。また、上記厚みの上限は、特に限定されないが、３０００μｍ以下が好ましく、より好ましくは２５００μｍ以下、さらに好ましくは２０００μｍ以下、特に好ましくは１５００μｍ以下である。なお、本発明の光学用両面粘着シートの厚みには、後述の剥離ライナーの厚みは含まれない。従って、本発明の光学用両面粘着シートが基材レス粘着シートである場合の粘着シートの厚みは、粘着剤層の一方の表面から他方の表面までの距離であり、本発明の光学用両面粘着シートが基材付き粘着シートである場合の粘着シートの厚みは、基材の一方の面に設けられた粘着剤層の表面から基材の他方の面に設けられた粘着剤層の表面までの距離である。
【００１９】
（粘着剤層）
本発明の光学用両面粘着シートは、粘着剤層を少なくとも１層有する。上記粘着剤層を構成する粘着剤としては、特に限定されないが、例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤などが挙げられる。中でも、粘着剤層を構成する粘着剤としては、透明性、粘着性、耐候性、コスト、粘着剤の設計のしやすさの点より、アクリル系粘着剤が好ましい。つまり、上記粘着剤層は、アクリル系粘着剤から構成されたアクリル系粘着剤層であることが好ましい。上記粘着剤は、単独で又は２種以上組み合わせて用いることができる。
【００２０】
上記アクリル系粘着剤層は、ベースポリマーとしてアクリル系ポリマーを含有する。上記アクリル系ポリマーは、ポリマーを構成するモノマー成分として、アクリル系モノマー（分子中に（メタ）アクリロイル基を有するモノマー）を含むポリマーである。上記アクリル系ポリマーは、ポリマーを構成するモノマー成分として（メタ）アクリル酸アルキルエステルを含むポリマーであることが好ましい。なお、アクリル系ポリマーは、単独で又は２種以上組み合わせて用いることができる。
【００２１】
上記粘着剤層を形成する粘着剤組成物は、いずれの形態であってもよい。例えば、粘着剤組成物は、エマルジョン型、溶剤型（溶液型）、活性エネルギー線硬化型、熱溶融型（ホットメルト型）などであってもよい。中でも、生産性の点、光学特性や外観性に優れる粘着剤層が得やすい点より、溶剤型、活性エネルギー線硬化型の粘着剤組成物が好ましく、特に、活性エネルギー線硬化型の粘着剤組成物が好ましい。上記粘着剤組成物が活性エネルギー線硬化型の粘着剤組成物であると、比較的厚い粘着剤層であっても十分に硬化された粘着剤層を容易に得ることができるため、好ましい。
【００２２】
上記活性エネルギー線としては、例えば、α線、β線、γ線、中性子線、電子線などの電離性放射線や、紫外線などが挙げられ、特に、紫外線が好ましい。即ち、上記活性エネルギー線硬化型の粘着剤層は、紫外線硬化型の粘着剤層が好ましい。
【００２３】
つまり、上記粘着剤層は、アクリル系ポリマーをベースポリマーとして含有するアクリル系粘着剤層であり、活性エネルギー線硬化型のアクリル系粘着剤組成物により形成されることが好ましい。
【００２４】
上記アクリル系粘着剤組成物としては、例えば、アクリル系ポリマーを必須成分とするアクリル系粘着剤組成物、アクリル系ポリマーを構成する単量体（モノマー）の混合物（「モノマー混合物」と称する場合がある）又はその部分重合物を必須成分とするアクリル系粘着剤組成物などが挙げられる。前者としては、例えば、いわゆる溶剤型のアクリル系粘着剤組成物などが挙げられる。また。後者としては、例えば、いわゆる活性エネルギー線硬化型粘着剤組成物などが挙げられる。上記「モノマー混合物」とは、ポリマーを構成するモノマー成分のみからなる混合物を意味する。また、上記「部分重合物」とは、「プレポリマー」と称する場合もあり、上記モノマー混合物の構成成分のうち１又は２以上の成分が部分的に重合している組成物を意味する。
【００２５】
上記アクリル系ポリマーは、アクリル系モノマーを必須のモノマー成分（単量体成分）として構成（形成）された重合体である。上記アクリル系ポリマーは、（メタ）アクリル酸アルキルエステルを必須のモノマー成分として構成（形成）された重合体であることが好ましい。すなわち、上記アクリル系ポリマーは、構成単位として、（メタ）アクリル酸アルキルエステルを含むことが好ましい。本明細書において、「（メタ）アクリル」とは、「アクリル」及び／又は「メタクリル」（「アクリル」及び「メタクリル」のうち、いずれか一方又は両方）を表し、他も同様である。なお、上記アクリル系ポリマーは、１種又は２種以上のモノマー成分により構成される。
【００２６】
必須のモノマー成分としての上記（メタ）アクリル酸アルキルエステルとしては、直鎖又は分岐鎖状のアルキル基を有する（メタ）アクリル酸アルキルエステルが好ましく挙げられる。なお、（メタ）アクリル酸アルキルエステルは、単独で又は２種以上組み合わせて用いることができる。
【００２７】
直鎖又は分岐鎖状のアルキル基を有する（メタ）アクリル酸アルキルエステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル（ステアリル（メタ）アクリレート）、イソステアリル（メタ）アクリレート、（メタ）アクリル酸ノナデシル、（メタ）アクリル酸エイコシルなどの炭素数が１〜２０の直鎖又は分岐鎖状のアルキル基を有する（メタ）アクリル酸アルキルエステルが挙げられる。中でも、上記直鎖又は分岐鎖状のアルキル基を有する（メタ）アクリル酸アルキルエステルは、炭素数が４〜１８の直鎖又は分岐鎖状のアルキル基を有する（メタ）アクリル酸アルキルエステルが好ましく、より好ましくはアクリル酸２−エチルヘキシル（２ＥＨＡ）、アクリル酸ｎ−ブチル（ＢＡ）、イソステアリルアクリレート（ＩＳＴＡ）である。なお、プラスチック材料に対する接着信頼性をより向上させる観点からは、上記直鎖又は分岐鎖状のアルキル基を有する（メタ）アクリル酸アルキルエステルは、中でも、炭素数が４〜１０の直鎖又は分岐鎖状のアルキル基を有する（メタ）アクリル酸アルキルエステルが好ましく、より好ましくはアクリル酸２−エチルヘキシル（２ＥＨＡ）、アクリル酸ｎ−ブチル（ＢＡ）である。また、上記直鎖又は分岐鎖状のアルキル基を有する（メタ）アクリル酸アルキルエステルは、単独で又は２種以上を組み合わせて用いることができる。
【００２８】
上記アクリル系ポリマーを構成する全モノマー成分（１００重量％）中の、上記（メタ）アクリル酸アルキルエステルの割合は、特に限定されないが、５０重量％以上（例えば、５０〜１００重量％）であることが好ましく、より好ましくは５３〜９０重量％、さらに好ましくは５５〜８５重量％である。
【００２９】
上記アクリル系ポリマーは、ポリマーを構成するモノマー成分として、上記（メタ）アクリル酸アルキルエステルとともに、共重合性モノマーを含んでいてもよい。すなわち、上記アクリル系ポリマーは、構成単位として、共重合性モノマーを含んでいてもよい。なお、共重合性モノマーは、単独で又は２種以上を組み合わせて用いることができる。
【００３０】
上記共重合性モノマーとしては、特に限定されないが、高湿環境下での白濁化の抑制と耐久性向上、接着信頼性、各種添加剤との相溶性、透明性の点より、分子内に窒素原子を有するモノマー、分子内に水酸基を有するモノマーが好ましく挙げられる。すなわち、上記アクリル系ポリマーは、構成単位として、分子内に窒素原子を有するモノマーを含むことが好ましい。また、上記アクリル系ポリマーは、構成単位として、分子内に水酸基を有するモノマーを含むことが好ましい。
【００３１】
上記分子内に窒素原子を有するモノマーは、分子内（１分子内）に窒素原子を少なくとも１つ有するモノマー（単量体）である。本明細書において、上記「分子内に窒素原子を有するモノマー」を「窒素原子含有モノマー」と称する場合がある。上記窒素原子含有モノマーとしては、特に限定されないが、環状窒素含有モノマー、（メタ）アクリルアミド類などが好ましく挙げられる。なお、窒素原子含有モノマーは、単独で又は２種以上組み合わせて用いることができる。
【００３２】
上記環状窒素含有モノマーは、（メタ）アクリロイル基又はビニル基等の不飽和二重結合を有する重合性の官能基を有し、かつ環状窒素構造を有するものであれば特に限定されない。上記環状窒素構造は、環状構造内に窒素原子を有するものが好ましい。
【００３３】
上記環状窒素含有モノマーとしては、例えば、Ｎ−ビニル環状アミド（ラクタム系ビニルモノマー）、窒素含有複素環を有するビニル系モノマーなどが挙げられる。
【００３４】
上記Ｎ−ビニル環状アミドとしては、例えば、下記式（１）で表されるＮ−ビニル環状アミドが挙げられる。
【化１】
0006538332.tif 000002
（式（１）中、Ｒ1は２価の有機基を示す）
【００３５】
上記式（１）におけるＲ1は２価の有機基であり、好ましくは２価の飽和炭化水素基又は不飽和炭化水素基であり、より好ましくは２価の飽和炭化水素基（例えば、炭素数３〜５のアルキレン基など）である。
【００３６】
上記式（１）で表されるＮ−ビニル環状アミドとしては、例えば、Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオンなどが挙げられる。
【００３７】
上記窒素含有複素環を有するビニル系モノマーとしては、例えば、モルホリン環、ピペリジン環、ピロリジン環、ピペラジン環等の窒素含有複素環を有するアクリル系モノマーなどが挙げられる。
【００３８】
上記窒素含有複素環を有するビニル系モノマーとしては、特に限定されないが、例えば、（メタ）アクリロイルモルホリン、Ｎ−ビニルピペラジン、Ｎ−ビニルピロール、Ｎ−ビニルイミダゾール、Ｎ−ビニルピラジン、Ｎ−ビニルモルホリン、Ｎ−ビニルピラゾール、ビニルピリジン、ビニルピリミジン、ビニルオキサゾール、ビニルイソオキサゾール、ビニルチアゾール、ビニルイソチアゾール、ビニルピリダジン、（メタ）アクリロイルピロリドン、（メタ）アクリロイルピロリジン、（メタ）アクリロイルピペリジンなどが挙げられる。
【００３９】
上記窒素含有複素環を有するビニル系モノマーとしては、中でも、窒素含有複素環を有するアクリル系モノマーが好ましく、より好ましくは（メタ）アクリロイルモルホリン、（メタ）アクリロイルピロリジン、（メタ）アクリロイルピペリジンである。
【００４０】
上記（メタ）アクリルアミド類としては、例えば、（メタ）アクリルアミド、Ｎ−アルキル（メタ）アクリルアミド、Ｎ，Ｎ−ジアルキル（メタ）アクリルアミドなどが挙げられる。上記Ｎ−アルキル（メタ）アクリルアミドとしては、例えば、Ｎ−エチル（メタ）アクリルアミド、Ｎ−イソプロピル（メタ）アクリルアミド、Ｎ−ｎ−ブチル（メタ）アクリルアミド、Ｎ−オクチル（メタ）アクリルアミドなどが挙げられる。さらに、上記Ｎ−アルキル（メタ）アクリルアミドには、ジメチルアミノエチル（メタ）アクリルアミド、ジエチルアミノエチル（メタ）アクリルアミド、ジメチルアミノプロピル（メタ）アクリルアミドのようなアミノ基を有する（メタ）アクリルアミドも含まれる。上記Ｎ，Ｎ−ジアルキル（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミドなどが挙げられる。
【００４１】
また、上記（メタ）アクリルアミド類には、例えば、各種のＮ−ヒドロキシアルキル（メタ）アクリルアミドも含まれる。上記Ｎ−ヒドロキシアルキル（メタ）アクリルアミドとしては、例えば、Ｎ−メチロール（メタ）アクリルアミド、Ｎ−（２−ヒドロキシエチル）（メタ）アクリルアミド、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミド、Ｎ−メチル−Ｎ−２−ヒドロキシエチル(メタ)アクリルアミドなどが挙げられる。
【００４２】
また、上記（メタ）アクリルアミド類には、例えば、各種のＮ−アルコキシアルキル（メタ）アクリルアミドも含まれる。上記Ｎ−アルコキシアルキル（メタ）アクリルアミドとしては、例えば、Ｎ−メトキシメチル（メタ）アクリルアミド、Ｎ−ブトキシメチル（メタ）アクリルアミドなどが挙げられる。
【００４３】
また、上記環状窒素含有モノマー、上記（メタ）アクリルアミド類以外の窒素原子含有モノマーとしては、例えば、アミノ基含有モノマー、シアノ基含有モノマー、イミド基含有モノマー、イソシアネート基含有モノマーなどが挙げられる。上記アミノ基含有モノマーとしては、例えば、（メタ）アクリル酸アミノエチル、（メタ）アクリル酸ジメチルアミノエチル、（メタ）アクリル酸ジメチルアミノプロピル、（メタ）アクリル酸ｔ−ブチルアミノエチル等が挙げられる。上記シアノ基含有モノマーとしては、例えば、アクリロニトリル、メタクリロニトリルなどが挙げられる。上記イミド基含有モノマーとしては、マレイミド系モノマー（例えば、Ｎ−シクロヘキシルマレイミド、Ｎ−イソプロピルマレイミド、Ｎ−ラウリルマレイミド、Ｎ−フェニルマレイミド等）、イタコンイミド系モノマー（例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−ラウリルイタコンイミド、Ｎ−シクロヘキシルイタコンイミド等）、スクシンイミド系モノマー（例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等）など挙げられる。上記イソシアネート基含有モノマーとしては、例えば、２−（メタ）アクリロイルオキシエチルイソシアネートなどが挙げられる。
【００４４】
中でも、上記窒素原子含有モノマーとしては、環状窒素含有モノマーが好ましく、Ｎ−ビニル環状アミドがより好ましい。より具体的には、Ｎ−ビニル−２−ピロリドン（ＮＶＰ）が特に好ましい。
【００４５】
上記アクリル系ポリマーが、ポリマーを構成するモノマー成分として上記窒素原子含有モノマーを含有する場合、上記アクリル系ポリマーを構成する全モノマー成分（１００重量％）中の、上記窒素原子含有モノマーの割合は、特に限定されないが、接着性に優れる粘着剤層を得る点、また、高湿環境下での白濁化の抑制と耐久性向上、接着信頼性を得る点より、１重量％以上が好ましく、より好ましくは３重量％以上であり、さらに好ましくは５重量％以上である。また、上記窒素原子含有モノマーの割合の上限は、適度な柔軟性を有する粘着剤層を得る点、透明性に優れる粘着剤層を得る点より、３０重量％以下が好ましく、より好ましくは２５重量％以下であり、さらに好ましくは２０重量％以下である。
【００４６】
上記分子内に水酸基を有するモノマーは、分子内（１分子内）に水酸基（ヒドロキシル基）を少なくとも１つ有するモノマーであり、（メタ）アクリロイル基又はビニル基等の不飽和二重結合を有する重合性の官能基を有し、かつヒドロキシル基を有するものが好ましく挙げられる。ただし、上記分子内に水酸基を有するモノマーには、上記窒素原子含有モノマーは含まれないものとする。すなわち、本明細書において、分子内に窒素原子と水酸基をともに有するモノマーは、上記「窒素原子含有モノマー」に含まれるものとする。本明細書においては、上記「分子内に水酸基を有するモノマー」を「水酸基含有モノマー」と称する場合がある。なお、水酸基含有モノマーは、単独で又は２種以上を組み合わせて用いることができる。
【００４７】
上記水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸６−ヒドロキシヘキシル、（メタ）アクリル酸ヒドロキシオクチル、（メタ）アクリル酸ヒドロキシデシル、（メタ）アクリル酸ヒドロキシラウリル、（メタ）アクリル酸（４−ヒドロキシメチルシクロヘキシル）などの水酸基含有（メタ）アクリル酸エステル；ビニルアルコール；アリルアルコールなどが挙げられる。
【００４８】
中でも、上記水酸基含有モノマーとしては、水酸基含有（メタ）アクリル酸エステルが好ましく、より好ましくはアクリル酸２−ヒドロキシエチル（ＨＥＡ）、アクリル酸４−ヒドロキシブチル（４ＨＢＡ）である。
【００４９】
上記アクリル系ポリマーが、ポリマーを構成するモノマー成分として上記水酸基含有モノマーを含有する場合、上記アクリル系ポリマーを構成する全モノマー成分（１００重量％）中の、上記水酸基含有モノマーの割合は、特に限定されないが、高湿環境下での白濁化の抑制と耐久性向上、接着信頼性を得る点より、０．５重量％以上であることが好ましく、より好ましくは０．８重量％以上であり、さらに好ましくは１重量％以上である。また、上記水酸基含有モノマーの割合の上限は、適度な凝集力を得て、また透明性と誘電率を低く抑える点より、３０重量％以下であることが好ましく、より好ましくは２５重量％以下であり、さらに好ましくは２０重量％である。
【００５０】
上記アクリル系ポリマーを構成する全モノマー成分（１００重量％）中の、上記窒素原子含有モノマー及び上記水酸基含有モノマーの割合の合計は、特に限定されないが、高湿環境下での白濁化の抑制と耐久性向上、接着信頼性を得る点より、５重量％以上であることが好ましく、より好ましくは１０重量％以上であり、さらに好ましくは１５重量％以上である。また、上記割合の合計の上限は、適度な柔軟性を有する粘着剤層を得る点、透明性に優れる粘着剤層を得る点より、５０重量％以下であることが好ましく、より好ましくは４０重量％以下であり、さらに好ましくは３５重量％以下である。
【００５１】
窒素原子含有モノマー及び水酸基含有モノマー以外の共重合性モノマーとしては、さらに、脂環構造含有モノマーが挙げられる。上記脂環構造含有モノマーは、（メタ）アクリロイル基またはビニル基等の不飽和二重結合を有する重合性の官能基を有し、かつ脂環構造を有するものであれば特に限定されない。例えば、シクロアルキル基を有するアルキル（メタ）アクリレートは、上記脂環構造含有モノマーに含まれる。なお、脂環構造含有モノマーは、単独で又は２種以上組み合わせて用いることができる。
【００５２】
上記脂環構造含有モノマーにおける脂環構造は、環状の炭化水素構造であり、炭素数５以上であることが好ましく、炭素数５〜２４がより好ましく、炭素数６〜１５がさらに好ましく、炭素数６〜１０が特に好ましい。
【００５３】
上記脂環構造含有モノマーとしては、例えば、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、イソボルニル（メタ）アクリレート、ジシクロペンタニル（メタ）アクリレート、下記式（２）で表されるＨＰＭＰＡ、下記式（３）で表されるＴＭＡ−２、下記式（４）で表されるＨＣＰＡなどの（メタ）アクリル系モノマーが挙げられる。これらの中でも、シクロヘキシルアクリレート（ＣＨＡ）が好ましい。
【化２】
0006538332.tif 000003
【化３】
0006538332.tif 000004
【化４】
0006538332.tif 000005
【００５４】
上記アクリル系ポリマーが、ポリマーを構成するモノマー成分として上記脂環構造含有モノマーを含有する場合、上記アクリル系ポリマーを構成する全モノマー成分（１００重量％）中の、上記脂環構造含有モノマーの割合は、特に限定されないが、耐久性向上、接着信頼性を得る点より、１０重量％以上であることが好ましい。また、上記脂環構造含有モノマーの割合の上限は、適度な柔軟性を有する粘着剤層を得る点より、５０重量％以下であることが好ましい。
【００５５】
さらに、共重合性モノマーとしては、例えば、多官能性モノマーが挙げられる。上記多官能性モノマーとしては、例えば、ヘキサンジオールジ（メタ）アクリレート、ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレートなどが挙げられる。なお、多官能性モノマーは、単独で又は２種以上を組み合わせて用いることができる。
【００５６】
上記アクリル系ポリマーが、ポリマーを構成するモノマー成分として上記多官能モノマーを含有する場合、上記アクリル系ポリマーを構成する全モノマー成分（１００重量％）中の、上記多官能性モノマーの割合は、特に限定されないが、０．５重量％以下（例えば、０重量％を超えて０．５重量％以下）が好ましく、より好ましくは０．１重量％以下（例えば、０重量％を超えて０．１重量％以下）である。
【００５７】
また、上記共重合性モノマーとしては、（メタ）アクリル酸アルコキシアルキルエステルが挙げられる。上記（メタ）アクリル酸アルコキシアルキルエステルとしては、特に限定されないが、例えば、（メタ）アクリル酸２−メトキシエチル、（メタ）アクリル酸２−エトキシエチル、（メタ）アクリル酸メトキシトリエチレングリコール、（メタ）アクリル酸３−メトキシプロピル、（メタ）アクリル酸３−エトキシプロピル、（メタ）アクリル酸４−メトキシブチル、（メタ）アクリル酸４−エトキシブチルなどが挙げられる。中でも、上記（メタ）アクリル酸アルコキシアルキルエステルは、アクリル酸アルコキシアルキルエステルが好ましく、より好ましくはアクリル酸２−メトキシエチル（ＭＥＡ）である。なお、上記（メタ）アクリル酸アルコキシアルキルエステルは、単独で又は２種以上を組み合わせて用いることができる。
【００５８】
上記アクリル系ポリマーが、ポリマーを構成するモノマー成分として、上記（メタ）アクリル酸アルコキシアルキルエステルを含む場合、上記（メタ）アクリル酸アルキルエステルと上記（メタ）アクリル酸アルコキシアルキルエステルとの割合は、特に限定されないが、［前者：後者］（重量比）で、１００：０〜２５：７５が好ましく、より好ましくは１００：０〜５０：５０である。
【００５９】
他にも、上記共重合性モノマーとしては、例えば、カルボキシル基含有モノマー、エポキシ基含有モノマー、スルホン酸基含有モノマー、リン酸基含有モノマー、芳香族炭化水素基を有する（メタ）アクリル酸エステル、ビニルエステル類、芳香族ビニル化合物、オレフィン類又はジエン類、ビニルエーテル類、塩化ビニルなどが挙げられる。上記カルボキシル基含有モノマーとしては、例えば、（メタ）アクリル酸、イタコン酸、マレイン酸、フマル酸、クロトン酸、イソクロトン酸などが挙げられる、また、上記カルボキシル基含有モノマーには、例えば、無水マレイン酸、無水イタコン酸等の酸無水物基含有モノマーも含まれるものとする。上記エポキシ基含有モノマーとしては、例えば、（メタ）アクリル酸グリシジル、（メタ）アクリル酸メチルグリシジルなどが挙げられる。上記スルホン酸基含有モノマーとしては、例えば、ビニルスルホン酸ナトリウムなどが挙げられる。上記芳香族炭化水素基を有する（メタ）アクリル酸エステルとしては、例えば、（メタ）アクリル酸フェニル、（メタ）アクリル酸フェノキシエチル、（メタ）アクリル酸ベンジルなどが挙げられる。上記ビニルエステル類としては、例えば、酢酸ビニル、プロピオン酸ビニルなどが挙げられる。上記芳香族ビニル化合物としては、例えば、スチレン、ビニルトルエンなどが挙げられる。上記オレフィン類又はジエン類としては、例えば、エチレン、プロピレン、ブタジエン、イソプレン、イソブチレンなどが挙げられる。上記ビニルエーテル類としては、例えば、ビニルアルキルエーテルなどが挙げられる。
【００６０】
上記アクリル系ポリマーは、優れた腐食防止効果を有するアクリル系粘着剤層を得る点より、ポリマーを構成するモノマー成分として酸性基含有モノマーを含まない又は実質的に含まないことが好ましく、特にカルボキシル基含有モノマーを含まない又は実質的に含まないことが好ましい。アクリル系粘着剤層が優れた腐食防止効果を有すると、アクリル系粘着剤層が光学製品内において、被着体としての光学部材に接触した際にアクリル系粘着剤層が光学部材に化学的に作用して光学部材の外観や機能を損なうことを抑制できる。酸性基含有モノマーとしては、例えば、カルボキシル基含有モノマー、スルホン酸基含有モノマー、リン酸基含有モノマーなどが挙げられる。具体的には、上記アクリル系ポリマーを構成する全モノマー成分（１００重量％）中の、酸性基含有モノマーの割合が、０．０５重量％以下（好ましくは０．０１重量％以下）であるものは、実質的に含有しないということができる。
【００６１】
上記アクリル系ポリマーとしては、上記の中でも、炭素数が４〜１８の直鎖又は分岐鎖状のアルキル基を有する（メタ）アクリル酸アルキルエステルを５０〜９０重量％（好ましくは５５〜８５重量％）、窒素原子含有モノマー及び水酸基含有モノマーからなる群より選ばれた１種以上のモノマーを１０〜５０重量％（好ましくは１５〜４５重量％）含むモノマー成分から構成されたアクリル系ポリマーであることが好ましく、炭素数が４〜１０の直鎖又は分岐鎖状のアルキル基を有する（メタ）アクリル酸アルキルエステルを５０〜９０重量％（好ましくは５５〜７５重量％）、窒素原子含有モノマー及び水酸基含有モノマーからなる群より選ばれた１種以上のモノマーを１０〜４７重量％（好ましくは１５〜４５重量％）、炭素数が６〜１０の脂環構造含有モノマーを０〜４０重量％（好ましくは０〜３０重量％）含むモノマー成分から構成されたアクリル系ポリマーであることがより好ましい。なお、上記含有量（重量％）は、アクリル系ポリマーを構成する全モノマー成分（１００重量％）に対する含有量である。
【００６２】
上記粘着剤層が含有する、上記アクリル系ポリマーなどのベースポリマーは、モノマー成分を重合することにより得られる。この重合方法としては、特に限定されないが、例えば、溶液重合方法、乳化重合方法、塊状重合方法、活性エネルギー線照射による重合方法（活性エネルギー線重合方法）などが挙げられる。中でも、粘着剤層の透明性、コストなどの点より、溶液重合方法、活性エネルギー線重合方法が好ましく、より好ましくは活性エネルギー線重合方法である。
【００６３】
また、上記のモノマー成分の重合に際しては、各種の一般的な溶剤が用いられてもよい。上記溶剤としては、例えば、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類などの有機溶剤が挙げられる。なお、溶剤は、単独で又は２種以上組み合わせて用いることができる。
【００６４】
上記のモノマー成分の重合に際しては、重合反応の種類に応じて、熱重合開始剤や光重合開始剤（光開始剤）などの重合開始剤が用いられてもよい。なお、重合開始剤は、単独で又は２種以上を組み合わせて用いることができる。
【００６５】
上記熱重合開始剤としては、特に限定されないが、例えば、アゾ系重合開始剤、過酸化物系重合開始剤（例えば、ジベンゾイルペルオキシド、ｔｅｒｔ−ブチルペルマレエート等）、レドックス系重合開始剤等が挙げられる。なかでも、特開２００２−６９４１１号公報に開示されたアゾ系重合開始剤が好ましい。上記アゾ系重合開始剤としては、２，２’−アゾビスイソブチロニトリル（以下、「ＡＩＢＮ」と称する場合がある）、２，２’−アゾビス−２−メチルブチロニトリル（以下、「ＡＭＢＮ」と称する場合がある）、２，２’−アゾビス（２−メチルプロピオン酸）ジメチル、４，４’−アゾビス−４−シアノバレリアン酸などが挙げられる。なお、熱重合開始剤は、単独で又は２種以上を組み合わせて用いることができる。
【００６６】
上記アクリル系ポリマーの重合の際に上記アゾ系重合開始剤を用いる場合、上記熱重合開始剤の使用量は、特に限定されないが、例えば、上記アクリル系ポリマーを構成する全モノマー成分１００重量部に対して、０．０５重量部以上であることが好ましく、より好ましくは０．１重量部以上であり、また、０．５重量部以下であることが好ましく、より好ましくは０．３重量部以下である。
【００６７】
上記光重合開始剤としては、特に限定されないが、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤等が挙げられる。他にも、アシルフォスフィンオキサイド系光重合開始剤、チタノセン系光重合開始剤が挙げられる。上記ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテル等が挙げられる。上記アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−（ｔ−ブチル）ジクロロアセトフェノン等が挙げられる。上記α−ケトール系光重合開始剤としては、例えば、２−メチル−２−ヒドロキシプロピオフェノン、１−［４−（２−ヒドロキシエチル）フェニル］−２−メチルプロパン−１−オン等が挙げられる。上記芳香族スルホニルクロリド系光重合開始剤としては、例えば、２−ナフタレンスルホニルクロライド等が挙げられる。上記光活性オキシム系光重合開始剤としては、例えば、１−フェニル−１，１−プロパンジオン−２−（Ｏ−エトキシカルボニル）−オキシム等が挙げられる。上記ベンゾイン系光重合開始剤としては、例えば、ベンゾイン等が挙げられる。上記ベンジル系光重合開始剤としては、例えば、ベンジル等が挙げられる。上記ベンゾフェノン系光重合開始剤としては、例えば、ベンゾフェノン、ベンゾイル安息香酸、３，３’−ジメチル−４−メトキシベンゾフェノン、ポリビニルベンゾフェノン、α−ヒドロキシシクロヘキシルフェニルケトン等が挙げられる。上記ケタール系光重合開始剤としては、例えば、ベンジルジメチルケタール等が挙げられる。上記チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントン等が挙げられる。上記アシルフォスフィンオキサイド系光重合開始剤としては、例えば、２，４，６−トリメチルベンゾイル−ジフェニル−フォスフィンオキサイド、ビス（２，４，６−トリメチルベンゾイル）−フェニルフォスフィンオキサイド等が挙げられる。上記チタノセン系光重合開始剤としては、例えば、ビス（η5−２，４−シクロペンタジエン−１−イル）−ビス（２，６−ジフルオロ−３−（１Ｈ−ピロール−１−イル）−フェニル）チタニウム等が挙げられる。なお、光重合開始剤は、単独で又は２種以上を組み合わせて用いることができる。
【００６８】
上記アクリル系ポリマーの重合の際に上記光重合開始剤を用いる場合、上記光重合開始剤の使用量は、特に限定されないが、例えば、上記アクリル系ポリマーを構成する全モノマー成分１００重量部に対して、０．０１重量部以上であることが好ましく、より好ましくは０．１重量部以上であり、また、３重量部以下であることが好ましく、より好ましくは１．５重量部以下である。
【００６９】
上記粘着剤層は、紫外線吸収剤（ＵＶＡ）を含有していてもよい。なお、紫外線吸収剤は、単独で又は２種以上組み合わせて用いることができる。
【００７０】
上記紫外線吸収剤としては、特に限定されないが、例えば、ベンゾトリアゾール系紫外線吸収剤、ヒドロキシフェニルトリアジン系紫外線吸収剤、サリチル酸エステル系紫外線吸収剤、ベンゾフェノン系紫外線吸収剤、オキシベンゾフェノン系紫外線吸収剤、シアノアクリレート系紫外線吸収剤などが挙げられる。
【００７１】
ベンゾトリアゾール系紫外線吸収剤（ベンゾトリアゾール系化合物）としては、例えば、２−（２−ヒドロキシ−５−ｔｅｒｔ−ブチルフェニル）−２Ｈ−ベンゾトリアゾール（商品名「ＴＩＮＵＶＩＮ  ＰＳ」、ＢＡＳＦ社製）、ベンゼンプロパン酸および３−（２Ｈ−ベンゾトリアゾール−２−イル）−５−（１，１−ジメチルエチル）−４−ヒドロキシ（Ｃ７−９側鎖および直鎖アルキル）のエステル化合物（商品名「ＴＩＮＵＶＩＮ  ３８４−２」、ＢＡＳＦ社製）、オクチル３−［３−ｔｅｒｔ−ブチル−４−ヒドロキシ−５−（５−クロロ−２Ｈ−ベンゾトリアゾール−２−イル）フェニル］プロピオネートおよび２−エチルヘキシル−３−［３−ｔｅｒｔ−ブチル−４−ヒドロキシ−５−（５−クロロ−２Ｈ−ベンゾトリアゾール−２イル）フェニル］プロピオネートの混合物（商品名「ＴＩＮＵＶＩＮ  １０９」、ＢＡＳＦ社製）、２−（２Ｈ−ベンゾトリアゾール−２−イル）−４，６−ビス（１−メチル−１−フェニルエチル）フェノール（商品名「ＴＩＮＵＶＩＮ  ９００」、ＢＡＳＦ社製）、２−（２Ｈ−ベンゾトリアゾール−２−イル）−６−（１−メチル−１−フェニルエチル）−４−（１，１，３，３−テトラメチルブチル）フェノール（商品名「ＴＩＮＵＶＩＮ  ９２８」、ＢＡＳＦ製）、メチル３−（３−（２Ｈ−ベンゾトリアゾール−２−イル）−５−ｔｅｒｔ−ブチル−４−ヒドロキシフェニル）プロピオネート／ポリエチレングリコール３００の反応生成物（商品名「ＴＩＮＵＶＩＮ  １１３０」、ＢＡＳＦ社製）、２−（２Ｈ−ベンゾトリアゾール−２−イル）−ｐ−クレゾール（商品名「ＴＩＮＵＶＩＮ  Ｐ」、ＢＡＳＦ社製）、２（２Ｈ−ベンゾトリアゾール−２−イル）−４，６−ビス（１−メチル−１−フェニルエチル）フェノール（商品名「ＴＩＮＵＶＩＮ  ２３４」、ＢＡＳＦ社製）、２−［５−クロロ−２Ｈ−ベンゾトリアゾール−２−イル］−４−メチル−６−（ｔｅｒｔ−ブチル）フェノール（商品名「ＴＩＮＵＶＩＮ  ３２６」、ＢＡＳＦ社製）、２−（２Ｈ−ベンゾトリアゾール−２−イル）−４，６−ジ−ｔｅｒｔ−ペンチルフェノール（商品名「ＴＩＮＵＶＩＮ  ３２８」、ＢＡＳＦ社製）、２−（２Ｈ−ベンゾトリアゾール−２−イル）−４−（１，１，３，３−テトラメチルブチル）フェノール（商品名「ＴＩＮＵＶＩＮ  ３２９」、ＢＡＳＦ社製）、２，２’−メチレンビス［６−（２Ｈ−ベンゾトリアゾール−２−イル）−４−（１，１，３，３−テトラメチルブチル）フェノール］（商品名「ＴＩＮＵＶＩＮ  ３６０」、ＢＡＳＦ社製）、メチル３−（３−（２Ｈ−ベンゾトリアゾール−２−イル）−５−ｔｅｒｔ−ブチル−４−ヒドロキシフェニル）プロピオネートとポリエチレングリコール３００との反応生成物（商品名「ＴＩＮＵＶＩＮ  ２１３」、ＢＡＳＦ社製）、２−（２Ｈ−ベンゾトリアゾール−２−イル）−６−ドデシル−４−メチルフェノール（商品名「ＴＩＮＵＶＩＮ  ５７１」、ＢＡＳＦ社製）、２−［２−ヒドロキシ−３−（３，４，５，６−テトラヒドロフタルイミド−メチル）−５−メチルフェニル］ベンゾトリアゾール（商品名「Ｓｕｍｉｓｏｒｂ  ２５０」、住友化学株式会社製）、２，２’−メチレンビス［６−（２Ｈ−ベンゾトリアゾール−２−イル）−４−ｔｅｒｔ−オクチルフェノール］（商品名「アデカスタブ  ＬＡ−３１」、株式会社ＡＤＥＫＡ製）などが挙げられる。
【００７２】
ヒドロキシフェニルトリアジン系紫外線吸収剤（ヒドロキシフェニルトリアジン系化合物）としては、例えば、２−（４，６−ビス（２，４−ジメチルフェニル）−１，３，５−トリアジン−２−イル）−５−ヒドロキシフェニルと［（Ｃ１０−Ｃ１６（主としてＣ１２−Ｃ１３）アルキルオキシ）メチル］オキシランとの反応生成物（商品名「ＴＩＮＵＶＩＮ  ４００」、ＢＡＳＦ社製）、２−［４，６−ビス（２，４−ジメチルフェニル）−１，３，５−トリアジン−２−イル］−５−［３−（ドデシルオキシ）−２−ヒドロキシプロポキシ］フェノール）、２−（２，４−ジヒドロキシフェニル）−４，６−ビス−（２，４−ジメチルフェニル）−１，３，５−トリアジンと（２−エチルヘキシル）−グリシド酸エステルの反応生成物（商品名「ＴＩＮＵＶＩＮ  ４０５」、ＢＡＳＦ社製）、２，４−ビス（２−ヒドロキシ−４−ブトキシフェニル）−６−（２，４−ジブトキシフェニル）−１，３，５−トリアジン（商品名「ＴＩＮＵＶＩＮ  ４６０」、ＢＡＳＦ社製）、２−（４，６−ジフェニル−１，３，５−トリアジン−２−イル）−５−［（ヘキシル）オキシ］−フェノール（商品名「ＴＩＮＵＶＩＮ  １５７７」、ＢＡＳＦ社製）、２−（４，６−ジフェニル−１，３，５−トリアジン−２−イル）−５−［２−（２−エチルヘキサノイルオキシ）エトキシ］−フェノール（商品名「アデカスタブ  ＬＡ−４６」、株式会社ＡＤＥＫＡ製）、２−（２−ヒドロキシ−４−［１−オクチルオキシカルボニルエトキシ］フェニル）−４，６−ビス（４−フェニルフェニル）−１，３，５−トリアジン（商品名「ＴＩＮＵＶＩＮ  ４７９」、ＢＡＳＦ社製）などが挙げられる。他にも、下記式（５）で示される化合物（商品名「ＴＩＮＵＶＩＮ  ４７７」、ＢＡＳＦ社製）が挙げられる。
【化５】
0006538332.tif 000006
【００７３】
ベンゾフェノン系紫外線吸収剤（ベンゾフェノン系化合物）、オキシベンゾフェノン系紫外線吸収剤（オキシベンゾフェノン系化合物）としては、例えば、２，４−ジヒドロキシベンゾフェノン、２−ヒドロキシ−４−メトキシベンゾフェノン、２−ヒドロキシ−４−メトキシベンゾフェノン−５−スルホン酸（無水及び三水塩）、２−ヒドロキシ−４−オクチルオキシベンゾフェノン、４−ドデシルオキシ−２−ヒドロキシベンゾフェノン、４−ベンジルオキシ−２−ヒドロキシベンゾフェノン、２，２’−ジヒドロキシ−４−メトキシベンゾフェノン（商品名「ＫＥＭＩＳＯＲＢ  １１１」、ケミプロ化成株式会社製）、２，２'，４，４'−テトラヒドロキシベンゾフェノン（商品名「ＳＥＥＳＯＲＢ  １０６」、シプロ化成株式会社製）、２，２'−ジヒドロキシ−４，４'−ジメトキシベンゾフェノンなどが挙げられる。
【００７４】
サリチル酸エステル系紫外線吸収剤（サリチル酸エステル系化合物）としては、例えば、フェニル２−アクリロイルオキシベンゾエート、フェニル２−アクロリイルオキシ−３−メチルベンゾエート、フェニル２−アクリロイルオキシ−４−メチルベンゾエート、フェニル２−アクリロイルオキシ−５−メチルベンゾエート、フェニル２−アクリロイルオキシ−３−メトキシベンゾエート、フェニル２−ヒドロキシベンゾエート、フェニル２−ヒドロキシ−３−メチルベンゾエート、フェニル２−ヒドロキシ−４−メチルベンゾエート、フェニル２−ヒドロキシ−５−メチルベンゾエート、フェニル２−ヒドロキシ−３−メトキシベンゾエート、２，４−ジ−ｔｅｒｔ−ブチルフェニル３，５−ジ−ｔｅｒｔ−ブチル−４−ヒドロキシベンゾエート（商品名「ＴＩＮＵＶＩＮ  １２０」、ＢＡＳＦ社製）などが挙げられる。
【００７５】
シアノアクリレート系紫外線吸収剤（シアノアクリレート系化合物）としては、例えば、アルキル２−シアノアクリレート、シクロアルキル２−シアノアクリレート、アルコキシアルキル２−シアノアクリレート、アルケニル２−シアノアクリレート、アルキニル２−シアノアクリレートなどが挙げられる。
【００７６】
上記紫外線吸収剤としては、高い紫外線吸収性を有しつつ、優れた光学特性、高い透明性を有する粘着剤層の得やすさの点、優れた光安定性をもつ点より、ベンゾトリアゾール系紫外線吸収剤、ベンゾフェノン系紫外線吸収剤、ヒドロキシフェニルトリアジン系紫外線吸収剤からなる群より選ばれる少なくとも１の紫外線吸収剤が好ましく、ベンゾトリアゾール系紫外線吸収剤がより好ましい。特に、炭素数が６以上の基及び水酸基を置換基として有するフェニル基がベンゾトリアゾール環を構成する窒素原子に結合しているベンゾトリアゾール系紫外線吸収剤が好ましい。
【００７７】
また、上記紫外線吸収剤は、より高い紫外線吸収性を得る点から、下記で求められる吸光度Ａが０．５以下であることが好ましい。
吸光度Ａ：前記紫外線吸収剤の０．０８％トルエン溶液に対して、波長４００ｎｍの光を当て、測定される吸光度
【００７８】
上記粘着剤層が紫外線吸収剤を含有する場合、上記粘着剤層（特にアクリル系粘着剤層）中の上記紫外線吸収剤の含有量は、特に限定されないが、波長３５０ｎｍの光の透過率を制御して高い紫外線吸収性を得る点より、ベースポリマー１００重量部に対して、０．０１重量部以上であることが好ましく、より好ましくは０．０５重量部以上であり、さらに好ましくは０．１重量部以上である。また、上記紫外線吸収剤の含有量の上限は、紫外線吸収剤の添加に伴う粘着剤の黄色化現象の発生を抑制し、優れた光学特性、高い透明性、及び、優れた外観特性を得る点より、ベースポリマー１００重量部に対して、１０重量部以下であることが好ましく、より好ましくは９重量部以下であり、さらに好ましくは８重量部以下である。
【００７９】
上記粘着剤層は、光安定剤を含有していてもよい。上記粘着剤層が光安定剤を含有する場合は、特に、上記紫外線吸収剤とともに光安定剤を含有することが好ましい。光安定剤は、光酸化で生成するラジカルを捕捉できるので、粘着剤層の光（特に紫外線）に対する耐性を向上させることができる。なお、光安定剤は、単独で又は２種以上組み合わせて用いることができる。
【００８０】
上記光安定剤としては、特に限定されないが、例えば、フェノール系光安定剤（フェノール系化合物）、リン系光安定剤（リン系化合物）、チオエーテル系光安定剤（チオエーテル系化合物）、アミン系光安定剤（アミン系化合物）（特にヒンダードアミン系安定剤（ヒンダードアミン系化合物））などが挙げられる。
【００８１】
上記フェノール系光安定剤（フェノール系化合物）としては、例えば、２，６−ジ−第３級ブチル−４−メチルフェノール、４−ヒドロキシメチル−２，６−ジ−第３級ブチルフェノール、２，６−ジ−第３級ブチル−４−エチルフェノール、ブチル化ヒドロキシアニソール、ｎ−オクタデシル３−（４−ヒドロキシ−３，５−ジ−第３級ブチルフェニル）プロピオネート、ジステアリル（４−ヒドロキシ−３−メチル−５−第３級ブチル）ベンジルマロネート、トコフェロール、２，２'−メチレンビス（４−メチル−６−第３級ブチルフェノール）、２，２'−メチレンビス（４−エチル−６−第３級ブチルフェノール）、４，４’−メチレンビス（２，６−ジ−第３級ブチルフェノール）、４，４’−ブチリデンビス（６−第３級ブチル−ｍ−クレゾール）、４，４’−チオビス（６−第３級ブチル−ｍ−クレゾール）、スチレン化フェノール、Ｎ，Ｎ’−ヘキサメチレンビス（３，５−ジ−第３級ブチル−４−ヒドロキシヒドロシンナミド、ビス（３，５−ジ−第３級ブチル−４−ヒドロキシベンジルホスホン酸エチルエステル）カルシウム、１，１，３−トリス（２−メチル−４−ヒドロキシ−５−第３級ブチルフェニル）ブタン、１，３，５−トリメチル−２，４，６−トリス（３，５−ジ−第３級ブチル−４−ヒドロキシベンジル）ベンゼン、テトラキス［３−（３，５−ジ−第３級ブチル−４−ヒドロキシフェニル）プロピオニルオキシメチル］メタン、１，６−ヘキサンジオール−ビス［３−（３，５−ジ−第３級ブチル−４−ヒドロキシフェニル）プロピオネート］、２，２’−メチレンビス（４−メチル−６−シクロヘキシルフェノール）、２，２’−メチレンビス［６−（１−メチルシクロヘキシル）−ｐ−クレゾール］、１，３，５−トリス（４−第３級ブチル−３−ヒドロキシ−２，６−ジメチルベンジル）イソシアヌル酸、１，３，５−トリス（３，５−ジ−第３級ブチル−４−ヒドロキシベンジル）イソシアヌル酸、トリエチレングリコール−ビス［３−（３−第３級ブチル−４−ヒドロキシ−５−メチルフェニル）プロピオネート］、２，２’−オキサミドビス［エチル３−（３，５−ジ−第３級ブチル−４−ヒドロキシフェニル）プロピオネート］、６−（４−ヒドロキシ−３，５−ジ−第３級ブチルアニリノ）−２，４−ジオクチルチオ−１，３，５−トリアジン、ビス［２−第３級ブチル−４−メチル−６−（２−ヒドロキシ−３−第３級ブチル−５−メチルベンジル）フェニル］テレフタレート、３，９−ビス｛２−［３−（３−第３級ブチル−４−ヒドロキシ−５−メチルフェニル）プロピオニルオキシ］−１，１−ジメチルエチル｝−２，４，８，１０−テトラオキサスピロ［５．５］ウンデカン、３，９−ビス｛２−［３−（３，５−ジ−第３級ブチル−４−ヒドロキシフェニル）プロピオニルオキシ］−１，１−ジメチルエチル｝−２，４，８，１０−テトラオキサスピロ［５．５］ウンデカンなどが挙げられる。
【００８２】
リン系光安定剤（リン系化合物）としては、例えば、トリスノニルフェニルホスファイト、トリス（２，４−ジ−第３級ブチルフェニル）ホスファイト、トリス［２−第３級ブチル−４−（３−第３級ブチル−４−ヒドロキシ−５−メチルフェニルチオ）−５−メチルフェニル］ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ（ノニルフェニル）ペンタエリスリトールジホスファイト、ビス（２，４−ジ−第３級ブチルフェニル）ペンタエリスリトールジホスファイト、ビス（２，６−ジ−第３級ブチル−４−メチルフェニル）ペンタエリスリトールジホスファイト、ビス（２，４，６−トリ−第３級ブチルフェニル）ペンタエリスリトールジホスファイト、テトラ（トリデシル）イソプロピリデンジフェノールジホスファイト、テトラ（トリデシル）−４，４’−ｎ−ブチリデンビス（２−第３級ブチル−５−メチルフェノール）ジホスファイト、ヘキサ（トリデシル）−１，１，３−トリス（２−メチル−４−ヒドロキシ−５−第３級ブチルフェニル）ブタントリホスファイト、テトラキス（２，４−ジ−第３級ブチルフェニル）ビフェニレンジホスホナイト、９，１０−ジハイドロ−９−オキサ−１０−ホスファフェナンスレン−１０−オキサイド、トリス（２−［（２，４，８，１０−テトラキス−第３級ブチルジベンゾ［ｄ，ｆ］［１，３，２］ジオキサホスフェピン−６−イル）オキシ］エチル）アミンなどが挙げられる。
【００８３】
チオエーテル系光安定剤（チオエーテル系化合物）としては、例えば、チオジプロピオン酸ジラウリル、ジミリスチル、ジステアリル等のジアルキルチオジプロピオネート化合物；テトラキス［メチレン（３−ドデシルチオ）プロピオネート］メタン等のポリオールのβ−アルキルメルカプトプロピオン酸エステル化合物などが挙げられる。
【００８４】
アミン系光安定剤（アミン系光安定剤）としては、例えば、コハク酸ジメチルおよび４−ヒドロキシ−２，２，６，６−テトラメチル−１−ピペリジンエタノールの重合物（商品名「ＴＩＮＵＶＩＮ  ６２２」、ＢＡＳＦ社製）、コハク酸ジメチルおよび４−ヒドロキシ−２，２，６，６−テトラメチル−１−ピペリジンエタノールの重合物とＮ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミンとの１対１の反応生成物（商品名「ＴＩＮＵＶＩＮ  １１９」、ＢＡＳＦ社製）、ジブチルアミン・１，３−トリアジン・Ｎ、Ｎ’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物（商品名「ＴＩＮＵＶＩＮ  ２０２０」、ＢＡＳＦ社製）、ポリ［｛６−（１，１，３，３−テトラメチルブチル）アミノ−１，３，５−トリアジン−２−４−ジイル｝｛２，２，６，６−テトラメチル−４−ピペリジル｝イミノ］ヘキサメチレン｛（２，２，６，６−テトラメチル−４−ピペリジル）イミノ｝）（商品名「ＴＩＮＵＶＩＮ  ９４４」、ＢＡＳＦ社製）、ビス（１，２，２，６，６−ペンタメチル−４−ピペリジル）セバケートおよびメチル１、２，２，６，６−ペンタメチル−４−ピペリジルセバケートの混合物（商品名「ＴＩＮＵＶＩＮ  ７６５」、ＢＡＳＦ社製）、ビス（２，２，６，６−テトラメチル−４−ピペリジル）セバケート（商品名「ＴＩＮＵＶＩＮ  ７７０」、ＢＡＳＦ社製）、デカン二酸ビス（２，２，６，６−テトラメチル−１−（オクチルオキシ）−４−ピペリジニル）エステル、１，１−ジメチルエチルヒドロペルオキシドとオクタンの反応生成物（商品名「ＴＩＮＵＶＩＮ  １２３」、ＢＡＳＦ社製）、ビス（１，２，２，６，６−ペンタメチル−４−ピペリジル）［［３，５−ビス（１，１−ジメチルエチル）−４−ヒドロキシフェニル］メチル］ブチルマロネート（商品名「ＴＩＮＵＶＩＮ  １４４」、ＢＡＳＦ社製）、シクロヘキサンおよび過酸化Ｎ−ブチル２，２，６，６−テトラメチル−４−ピペリジンアミン−２，４，６−トリクロロ−１，３，５−トリアジンの反応生成物と２−アミノエタノールとの反応生成物（商品名「ＴＩＮＵＶＩＮ  １５２」、ＢＡＳＦ社製）、ビス（１，２，２，６，６−ペンタメチル−４−ピペリジル）セバケートおよびメチル１，２，２，６，６−ペンタメチル−４−ピペリジルセバケートの混合物（商品名「ＴＩＮＵＶＩＮ  ２９２」、ＢＡＳＦ社製）、１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５．５］ウンデカンとの混合エステル化物（商品名「アデカスタブ  ＬＡ−６３Ｐ」、株式会社ＡＤＥＫＡ製）などが挙げられる。アミン系安定剤としては、特に、ヒンダードアミン系安定剤が好ましい。
【００８５】
上記粘着剤層が光安定剤を含有する場合、上記粘着剤層（特に、アクリル系粘着剤層）中の、光安定剤の含有量は、特に限定されないが、光に対する耐性を発現しやすくする点より、ベースポリマー１００重量部に対して、０．１重量部以上であることが好ましく、より好ましくは０．２重量部以上である。また、上記含有量の上限は、光安定剤自体による着色が生じにくくなり、高い透明性が得やすい点、光学特性の点より、ベースポリマー１００重量部に対して、５重量部以下であることが好ましく、より好ましくは３重量部以下である。
【００８６】
上記粘着剤層の形成には、特に限定されないが、架橋剤が用いられていてもよい。例えば、アクリル系粘着剤層におけるアクリル系ポリマーを架橋し、ゲル分率をコントロールすることができる。なお、架橋剤は、単独で又は２種以上組み合わせて用いることができる。
【００８７】
上記架橋剤としては、特に限定されないが、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、イソシアネート系架橋剤、エポキシ系架橋剤が好ましく、より好ましくはイソシアネート系架橋剤である。
【００８８】
上記イソシアネート系架橋剤（多官能イソシアネート化合物）としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類；２，４−トリレンジイソシアネート、２，６−トリレンジイソシアネート、４，４’−ジフェニルメタンジイソシアネート、キシリレンジイソシアネートなどの芳香族ポリイソシアネート類などが挙げられる。また、上記イソシアネート系架橋剤としては、例えば、トリメチロールプロパン／トリレンジイソシアネート付加物（商品名「コロネートＬ」、日本ポリウレタン工業株式会社製）、トリメチロールプロパン／ヘキサメチレンジイソシアネート付加物（商品名「コロネートＨＬ」、日本ポリウレタン工業株式会社製）、トリメチロールプロパン／キシリレンジイソシアネート付加物（商品名「タケネートＤ−１１０Ｎ」、三井化学株式会社製）などの市販品も挙げられる。
【００８９】
上記エポキシ系架橋剤（多官能エポキシ化合物）としては、例えば、Ｎ，Ｎ，Ｎ’，Ｎ’−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。また、上記エポキシ系架橋剤としては、例えば、商品名「テトラッドＣ」（三菱ガス化学株式会社製）などの市販品も挙げられる。
【００９０】
上記粘着剤層の形成に架橋剤が用いられる場合、上記架橋剤の使用量は、特に限定されないが、プラスチック材料に対して十分な接着信頼性を得る点より、ベースポリマー１００重量部に対して、０．００１重量部以上であることが好ましく、より好ましくは０．０１重量部以上である。また、上記使用量の上限は、粘着剤層において適度な柔軟性を得て、粘着力を向上させる点より、ベースポリマー１００重量部に対して、１０重量部以下であることが好ましく、より好ましくは５重量部以下である。
【００９１】
上記粘着剤層（特に、アクリル系粘着剤層）は、シランカップリング剤を含有していてもよい。なお、シランカップリング剤は、単独で又は２種以上組み合わせて用いることができる。上記粘着剤層がシランカップリング剤を含有すると、加湿条件下での接着性、特にガラスに対する接着性を向上させることができる。
【００９２】
上記シランカップリング剤としては、特に限定されないが、例えば、γ−グリシドキシプロピルトリメトキシシラン、γ−グリシドキシプロピルトリエトキシシラン、γ−アミノプロピルトリメトキシシラン、Ｎ−フェニル−アミノプロピルトリメトキシシランなどが挙げられる。さらに、シランカップリング剤としては、例えば、商品名「ＫＢＭ−４０３」（信越化学工業株式会社製）などの市販品も挙げられる。中でも、上記シランカップリング剤としては、γ−グリシドキシプロピルトリメトキシシランが好ましい。
【００９３】
上記粘着剤層がシランカップリング剤を含有する場合、上記粘着剤層（特に、アクリル系粘着剤層）中の、上記シランカップリング剤の含有量は、特に限定されないが、上記ベースポリマー１００重量部に対して、０．０１重量部以上であることが好ましく、より好ましくは０．０２重量部以上である。また、上記シランカップリング剤の含有量の上限は、上記ベースポリマー１００重量部に対して、１重量部以下であることが好ましく、より好ましくは０．５重量部以下である。
【００９４】
上記粘着剤層は、必要に応じて、さらに、架橋促進剤、粘着付与樹脂（ロジン誘導体、ポリテルペン樹脂、石油樹脂、油溶性フェノールなど）、老化防止剤、充填剤、着色剤（顔料や染料など）、酸化防止剤、連鎖移動剤、可塑剤、軟化剤、界面活性剤、帯電防止剤などの添加剤を、本発明の効果を損なわない範囲で含有していてもよい。なお、このような添加剤は、単独で又は２種以上組み合わせて用いることができる。
【００９５】
上記粘着剤層の９５℃の弾性率は、特に限定されないが、４．０×１０4Ｐａ以上が好ましく、より好ましくは５．０×１０4Ｐａ以上、さらに好ましくは６．０×１０4Ｐａ以上である。上記弾性率が４．０×１０4Ｐａ以上（特に、５．０×１０4Ｐａ以上）であると、本発明の光学用両面粘着シートを有する光学製品が設置された車内が高温環境下になった場合であっても、粘着剤層中に泡が発生しにくく、プラスチック材料に対する接着信頼性に優れるため、好ましい。上記９５℃の弾性率の上限は、特に限定されないが、１．０×１０6Ｐａ以下が好ましく、より好ましくは５．０×１０5Ｐａ以下、さらに好ましくは１．０×１０5Ｐａ以下である。なお、本発明の光学用両面粘着シートが基材付き粘着シートである場合は、少なくとも一方の粘着剤層が、上記範囲内の９５℃の弾性率を有する粘着剤層であればよい。特に、プラスチック材料に対する接着信頼性に優れる観点から、少なくとも、プラスチック材料である光学部材に貼付する側の粘着剤層が、上記範囲内の９５℃の弾性率を有する粘着剤層であることが好ましい。
【００９６】
上記９５℃の弾性率の測定は、以下のようにして求められる。粘着剤層（厚さ：約２ｍｍ）としてから、これをφ７．９ｍｍに打ち抜き、円柱状のペレットを作製して測定用サンプルとする。φ７．９ｍｍパラレルプレートの治具に上記測定サンプルを固定し、動的粘弾性測定装置（レオメトリックス社製、ＡＲＥＳ）により、貯蔵弾性率Ｇ’の温度依存性を測定する。すなわち、測定：せん断モード、温度範囲：−７０℃〜１５０℃、昇温速度：５℃／分、周波数：１Ｈｚにて測定した際の、９５℃での貯蔵弾性率(Ｇ')をいう。
【００９７】
上記粘着剤層の２５℃の弾性率は、特に限定されないが、１．０×１０6Ｐａ以下が好ましく、より好ましくは５．０×１０5Ｐａ以下、さらに好ましくは２．０×１０5Ｐａ以下である。上記弾性率が１．０×１０6Ｐａ以下であると、本発明の光学用両面粘着シートの被着体である光学部材に対する貼り合わせ性、光学部材に対する段差追従性が向上する傾向にあり、好ましい。上記２５℃の弾性率の下限は、特に限定されないが、１．０×１０4Ｐａ以上が好ましく、より好ましくは５．０×１０4Ｐａ以上、さらに好ましくは１．０×１０5Ｐａ以上である。なお、本発明の光学用両面粘着シートが基材付き粘着シートである場合は、少なくとも一方の粘着剤層が、上記範囲内の２５℃の弾性率を有する粘着剤層であればよい。
【００９８】
上記２５℃の弾性率の測定は、以下のようにして求められる。粘着剤層（厚さ：約２ｍｍ）としてから、これをφ７．９ｍｍに打ち抜き、円柱状のペレットを作製して測定用サンプルとする。φ７．９ｍｍパラレルプレートの治具に上記測定サンプルを固定し、動的粘弾性測定装置（レオメトリックス社製、ＡＲＥＳ）により、貯蔵弾性率Ｇ’の温度依存性を測定する。すなわち、測定：せん断モード、温度範囲：−７０℃〜１５０℃、昇温速度：５℃／分、周波数：１Ｈｚにて測定した際の、２５℃での貯蔵弾性率(Ｇ')をいう。
【００９９】
上記粘着剤層のヘイズは、特に限定されないが、光学製品の外観特性、透明性、視認性の点より、５％以下が好ましく、より好ましくは３％以下であり、さらに好ましくは１％以下である。本明細書において、ヘイズは、例えば、ヘイズメーターを用い、ＪＩＳ  Ｋ  ７１３６に準じて測定することができる。
【０１００】
上記粘着剤層の全光線透過率は、特に限定されないが、光学製品の外観特性、透明性、視認性の点より、８５％以上が好ましく、より好ましくは９０％以上であり、さらに好ましくは９２％以上である。本明細書において、全光線透過率は、例えば、ヘイズメーターを用い、ＪＩＳ  Ｋ  ７３６１−１に準じて測定することができる。なお、上記全光線透過率は、波長４００〜７８０ｎｍの光（可視光）の透過率である。
【０１０１】
上記粘着剤層のａ*は、特に限定されないが、優れた光学特性、優れた外観特性を得る点より、−０．５以上であることが好ましく、より好ましくは−０．３以上であり、さらに好ましくは−０．１以上である。また、優れた光学特性、優れた外観特性を得る点より、０．５以下であることが好ましく、より好ましくは０．３以下であり、さらに好ましくは０．１以下である。なお、本明細書において、ａ*値は、Ｌ*ａ*ｂ*表色系のａ*値であり、ＪＩＳ  Ｚ  ８７８１−４（２０１３年）に準拠し、例えば、簡易型分光色差計（商品名「ＤＯＴ−３Ｃ」、株式会社村上色彩技術研究所製）により測定することができる。
【０１０２】
上記粘着剤層のｂ*は、特に限定されないが、１．０以下であることが好ましく、より好ましくは０．８以下であり、さらに好ましくは０．６以下である。ｂ*が１．０以下であると、光学特性に優れ、外観特性に優れる。本発明の光学用両面粘着シートが用いられている光学製品（特に、ＬＣＤをはじめとする表示パネルを有する光学製品）で、画面の明るさ、色の濃さ、色合いを損なわないという利点がある。なお、本明細書において、ｂ*値は、Ｌ*ａ*ｂ*表色系のｂ*値であり、ＪＩＳ  Ｚ  ８７８１−４（２０１３年）に準拠し、例えば、簡易型分光色差計（商品名「ＤＯＴ−３Ｃ」、株式会社村上色彩技術研究所製）により測定することができる。
【０１０３】
本発明の光学用両面粘着シートが基材付き粘着シートである場合、上記粘着剤層の厚み（１つの粘着剤層の厚み）は、特に限定されないが、１００〜２９２５μｍが好ましく、より好ましくは２００〜２０００μｍ、さらに好ましくは３００〜１０００μｍである。上記厚みが１００μｍ以上であると、本発明の光学用両面粘着シートは、車載用の光学製品内に用いた場合、貼り合わせ性がより良好となる。また、基材の両面に設けられた２つの粘着剤層は、それぞれ、同一の厚みであってもよいし、互いに異なる厚みであってもよい。
【０１０４】
上記粘着剤層（特に、アクリル系粘着剤層）の作製方法は、特に限定されないが、例えば、上記粘着剤組成物を基材又は剥離ライナー上に塗布（塗工）し、得られた粘着剤組成物層を乾燥硬化させることや、上記粘着剤組成物を基材又は剥離ライナー上に塗布（塗工）し、得られた粘着剤組成物層に活性エネルギー線を照射して硬化させることが挙げられる。また、必要に応じて、さらに、加熱乾燥してもよい。
【０１０５】
上記活性エネルギー線としては、例えば、α線、β線、γ線、中性子線、電子線などの電離性放射線や、紫外線などが挙げられ、特に、紫外線が好ましい。また、活性エネルギー線の照射エネルギー、照射時間、照射方法などは特に制限されない。
【０１０６】
上記粘着剤組成物は、公知乃至慣用の方法で作製することができる。例えば、溶剤型のアクリル系粘着剤組成物は、上記アクリル系ポリマーを含有する溶液に、必要に応じて、添加剤を混合することにより、作製することができる。例えば、活性エネルギー線硬化型のアクリル系粘着剤組成物は、上記アクリル系モノマーの混合物又はその部分重合物に、必要に応じて、添加剤を混合することにより、作製することができる。
【０１０７】
なお、上記粘着剤組成物の塗布（塗工）には、公知のコーティング法を利用してもよい。例えば、グラビヤロールコーター、リバースロールコーター、キスロールコーター、ディップロールコーター、バーコーター、ナイフコーター、スプレーコーター、コンマコーター、ダイレクトコーターなどのコーターが用いられてもよい。
【０１０８】
特に、活性エネルギー線硬化型の粘着剤組成物により粘着剤層を形成する場合、活性エネルギー線硬化型の粘着剤組成物は光重合開始剤を含むことが好ましい。なお、活性エネルギー線硬化型の粘着剤組成物が紫外線吸収剤を含有する場合には、光重合開始剤として、広い波長範囲で吸光特性を有する光重合開始剤を少なくとも含むことが好ましい。例えば、紫外光に加え、可視光でも吸光特性を有する光重合開始剤を少なくとも含むことが好ましい。これは、紫外線吸収剤の作用により活性エネルギー線による硬化の阻害が懸念されるところ、広い波長範囲で吸光特性を有する光重合開始剤を含んでいると、粘着剤組成物において高い光硬化性が得やすくなるからである。
【０１０９】
本発明の光学用両面粘着シートが基材付き粘着シートである場合、特に限定されないが、少なくとも１つの粘着剤層が、上記粘着剤層の好ましい態様として例示及び説明された粘着剤層であることが好ましい。また、本発明の光学用両面粘着シートが基材付き粘着シートである場合、基材の両面に設けられた２つの粘着剤層は、同一の組成の粘着剤層であってもよいし、異なる組成の粘着剤層であってもよい。異なる組成の粘着剤層としては、例えば、粘着剤層中に含まれるベースポリマーを構成する原料モノマーの種類や使用量が異なる場合、粘着剤層中に含まれるベースポリマーは同一であるがベースポリマーや添加剤の含有量が異なる場合などが挙げられる。中でも、２つの粘着剤層は、同一の組成の粘着剤層（即ち、同一の粘着剤組成物から形成された粘着剤層）であることが好ましい。
【０１１０】
（基材）
本発明の光学用両面粘着シートが基材付き粘着シートである場合の基材としては、特に限定されないが、例えば、プラスチックフィルム、反射防止（ＡＲ）フィルム、偏光板、位相差板などの各種光学フィルムが挙げられる。上記プラスチックフィルムなどの素材としては、例えば、ポリエチレンテレフタレート（ＰＥＴ）等のポリエステル系樹脂、ポリメチルメタクリレート（ＰＭＭＡ）等のアクリル系樹脂、ポリカーボネート、トリアセチルセルロース（ＴＡＣ）、ポリサルフォン、ポリアリレート、ポリイミド、ポリ塩化ビニル、ポリ酢酸ビニル、ポリエチレン、ポリプロピレン、エチレン−プロピレン共重合体、商品名「アートン」（環状オレフィン系ポリマー、ＪＳＲ株式会社製）」、商品名「ゼオノア」（環状オレフィン系ポリマー、日本ゼオン株式会社製）等の環状オレフィン系ポリマーなどのプラスチック材料が挙げられる。なお、これらのプラスチック材料は、単独で又は２種以上を組み合わせて用いることができる。また、上記の「基材」とは、粘着シートを被着体（光学部材等）に貼付する際には、粘着剤層とともに被着体に貼付される部分である。粘着シートの使用時（貼付時）に剥離される剥離ライナーは「基材」には含まない。
【０１１１】
上記基材の面内位相差Ｒｅは、特に限定されないが、２０ｎｍ以下が好ましく、より好ましくは１０ｎｍ以下、さらに好ましくは１ｎｍ以下、特に好ましくは０．５ｎｍ以下である。上記面内位相差が２０ｎｍ以下であると、基材に起因する虹ムラ（複屈折による着色）を起こりにくくし、光学製品の視認性をより向上させることができ、好ましい。なお、本明細書において面内位相差は２３℃、波長５９０ｎｍにおける基材の面内位相差値をいう。Ｒｅは、面内の屈折率が最大になる方向（すなわち、遅相軸方向）の屈折率をｎｘとし、面内で遅相軸と直交する方向（すなわち、進相軸方向）の屈折率をｎｙとし、基材の厚みをｄ（ｎｍ）としたとき、Ｒｅ＝（ｎｘ−ｎｙ）×ｄによって求められる。
【０１１２】
なお、上記基材の面内位相差（Ｒｅ）は、極端に大きくてもよい。この場合、上記基材の面内位相差は、特に限定されないが、４０００ｎｍ以上が好ましく、より好ましくは６０００ｎｍ以上、さらに好ましくは８０００ｎｍ以上、特に好ましくは１００００ｎｍ以上である。上記面内位相差が４０００ｎｍ以上であると、基材の厚みが厚い場合であっても、虹ムラを起こりにくくし、光学製品の視認性をより向上させることができ、好ましい。上記面内位相差の上限は、特に限定されないが、例えば、２００００ｎｍ以下が好ましく、より好ましくは１５０００ｎｍ以下、さらに好ましくは１３０００ｎｍ以下である． 
【０１１３】
上記基材は、透明であることが好ましい。上記基材の可視光波長領域における全光線透過率（ＪＩＳ  Ｋ  ７３６１−１に準じる）は、特に限定されないが、８５％以上が好ましく、より好ましくは８８％以上である。また、上記基材のヘイズ（ＪＩＳ  Ｋ  ７１３６に準じる）は、特に限定されないが、１．５％以下が好ましく、より好ましくは１．０％以下である。
【０１１４】
上記基材の厚みは、特に限定されないが、７５〜５００μｍが好ましく、より好ましくは８０〜３００μｍ、さらに好ましくは１００〜２００μｍである。基材の厚みが７５μｍ以上であると、本発明の光学用両面粘着シートは、車載用の光学製品内に用いた場合、貼り合わせ性がより良好となる。
【０１１５】
上記基材は単層および複層のいずれの形態を有していてもよい。また、上記基材の表面には、例えば、コロナ放電処理、プラズマ処理等の物理的処理、下塗り処理等の化学的処理などの公知慣用の表面処理が適宜施されていてもよい。
【０１１６】
（剥離ライナー）
本発明の光学用両面粘着シートは、使用時まで、粘着剤層の表面（粘着面）に剥離ライナー（セパレーター）が設けられていてもよい。なお、本発明の光学用両面粘着シートの各粘着面は、２枚の剥離ライナーによりそれぞれ保護されていてもよいし、両面が剥離面となっている剥離ライナー１枚により、ロール状に巻回される形態（巻回体）で保護されていてもよい。剥離ライナーは粘着剤層の保護材として用いられ、被着体に貼付する際に剥がされる。また、本発明の光学用両面粘着シートが基材レス粘着シートの場合、剥離ライナーは粘着剤層の支持体としての役割も担う。なお、剥離ライナーは必ずしも設けられなくてもよい。
【０１１７】
上記剥離ライナーとしては、慣用の剥離紙などを使用でき、特に限定されないが、例えば、剥離処理層を有する基材、フッ素ポリマーからなる低接着性基材や無極性ポリマーからなる低接着性基材などが挙げられる。上記剥離処理層を有する基材としては、例えば、シリコーン系、長鎖アルキル系、フッ素系、硫化モリブデン等の剥離処理剤により表面処理されたプラスチックフィルムや紙等が挙げられる。上記フッ素ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体等が挙げられる。また、上記無極性ポリマーとしては、例えば、オレフィン系樹脂（例えば、ポリエチレン、ポリプロピレンなど）等が挙げられる。なお、剥離ライナーは公知乃至慣用の方法により形成することができる。
【０１１８】
剥離ライナーが剥離処理層を有する場合、剥離ライナーの厚み（１層の厚み）は、特に限定されないが、７５〜２５０μｍが好ましく、より好ましくは１００〜２００μｍ、さらに好ましくは１００〜１５０μｍである。上記厚みが７５μｍ以上であると、５００μｍ以上もの厚みを有する光学用両面粘着シートを巻回体にした場合に、剥離処理層にシワが入りにくくすることができる傾向にあり、好ましい。
【０１１９】
（本発明の光学用両面粘着シート）
本発明の光学用両面粘着シートのヘイズは、特に限定されないが、光学製品の外観特性、透明性、視認性の点より、５％以下が好ましく、より好ましくは３％以下であり、さらに好ましくは１．５％以下、特に好ましくは１％以下である。
【０１２０】
本発明の光学用両面粘着シートの全光線透過率は、特に限定されないが、光学製品の外観特性、透明性、視認性の点より、８５％以上が好ましく、より好ましくは９０％以上であり、さらに好ましくは９２％以上である。
【０１２１】
本発明の光学用両面粘着シートのａ*は、特に限定されないが、優れた光学特性、優れた外観特性を得る点より、−０．５以上であることが好ましく、より好ましくは−０．３以上であり、さらに好ましくは−０．１以上である。また、優れた光学特性、優れた外観特性を得る点より、０．５以下であることが好ましく、より好ましくは０．３以下であり、さらに好ましくは０．１以下である。
【０１２２】
本発明の光学用両面粘着シートのｂ*は、特に限定されないが、１．５以下であることが好ましく、より好ましくは１．１以下であり、さらに好ましくは０．７以下、特に好ましくは０．４以下である。ｂ*が１．５以下であると、光学特性に優れ、外観特性に優れる。本発明の光学用両面粘着シートが用いられている光学製品（特に、ＬＣＤをはじめとする表示パネルを有する光学製品）で、画面の明るさ、色の濃さ、色合いを損なわないという利点がある。
【０１２３】
本発明の光学用両面粘着シートの粘着力は、特に限定されないが、光学部材に対する接着性の点より、６Ｎ／２０ｍｍ以上であることが好ましく、より好ましくは７Ｎ／２０ｍｍ以上であり、さらに好ましくは１０Ｎ／２０ｍｍ以上である。上記粘着力は、１８０°引きはがし粘着力であり、ＪＩＳ  Ｚ  ０２３７に準拠して、引張速度３００ｍｍ／ｍｉｎ、引張角度１８０°（度）の条件で、被着体から引き剥がすことにより測定することができる。なお、本発明の光学用両面粘着シートの少なくとも一方の粘着面の粘着力が上記範囲内であればよいが、両方の粘着面の粘着力が上記範囲内であることが好ましい。
【０１２４】
本発明の光学用両面粘着シートは、厚みが５００μｍ以上である。このため、車載用の光学製品に用いた際に、光学部材の貼り合わせ性が良好となる。
【０１２５】
本発明の光学用両面粘着シートは、特に限定されないが、公知乃至慣用の製造方法に従って製造されることが好ましい。例えば、本発明の光学用両面粘着シートが基材レス粘着シートである場合には、剥離ライナー上に上記の方法により上記粘着剤層を形成することにより得られる。また、本発明の光学用両面粘着シートが基材付き粘着シートである場合には、上記粘着剤層を基材の表面に直接形成することにより得てもよいし（直写法）、いったん剥離ライナー上に上記粘着剤層を形成した後、基材に転写する（貼り合わせる）ことにより、基材上に上記粘着剤層を設けることにより得てもよい（転写法）。中でも、本発明の光学用両面シートは５００μｍ以上の厚みを有するため、十分に硬化した粘着剤層を形成しやすい観点から、転写法が好ましい。
【０１２６】
本発明の光学用両面粘着シートは、車載用の光学製品に用いられる。具体的には、車載用の光学製品に用いる光学部材を貼り合わせる用途（光学部材貼り合わせ用途）に用いられる。
【０１２７】
上記光学部材とは、光学的特性（例えば、偏光性、光屈折性、光散乱性、光反射性、光透過性、光吸収性、光回折性、旋光性、視認性等）を有する部材をいう。上記光学部材を構成する基板としては、特に限定されないが、例えば、表示装置（画像表示装置）、入力装置等の機器（光学機器）を構成する基板又はこれらの機器に用いられる基板が挙げられ、例えば、偏光板、波長板、位相差板、光学補償フィルム、輝度向上フィルム、導光板、反射フィルム、反射防止フィルム、ハードコートフィルム（ＰＥＴフィルム等のプラスチックフィルムの少なくとも片面にハードコート処理が施されたフィルム）、透明導電フィルム、意匠フィルム、装飾フィルム、表面保護板（プラスチックカバー）、プリズム、レンズ、カラーフィルター、透明基板（ガラスセンサー、ガラス製表示パネル、液晶表示パネル（ＬＣＤ）、透明電極付きガラス板等のガラス基板（インセル、オンセル等）等）、ベゼル（枠）や、さらにはこれらが積層されている基板（これらを総称して「機能性フィルム」と称する場合がある）等が挙げられる。また、これらのフィルムは、印刷層、金属ナノワイヤ層、導電性高分子層等を有していてもよい。また、これらのフィルムには、金属細線がメッシュ印刷されていてもよい。なお、上記の「板」及び「フィルム」は、それぞれ板状、フィルム状、シート状等の形態を含むものとし、例えば、「偏光フィルム」は、「偏光板」及び「偏光シート」等を含むものとする。
【０１２８】
上記光学部材としては、タッチセンサーやフィルムセンサーも挙げられる。より具体的には、表面にＩＴＯ（酸化インジウムスズ）層を有するフィルム；表面に酸化亜鉛（ＺｎＯ）層を有するフィルム；表面に金属ナノ粒子を含む液を塗布することにより得られるフィルム、金属ナノ粒子を含む液で表面をメッシュ印刷することにより得られるフィルムなどの金属ナノ粒子を用いたフィルム；表面にカーボンナノチューブを含む分散液を塗布することにより得られるフィルム、カーボンナノチューブを含む液で表面をメッシュ印刷することにより得られるフィルムのようなカーボンナノチューブを用いたフィルム：表面にグラフェン層を有するフィルムのようなグラフェンを用いたフィルム；表面に導電性高分子層を有するフィルム、導電性高分子を含む液でメッシュ印刷することにより得られるフィルムのような導電性高分子を用いたフィルムなどの透明導電フィルムが挙げられる。他にも、フィルムにメッシュ状の金属細線パターンを施したフィルム、金属層を有するフィルムなどの金属（特に、銅）を用いたフィルムが挙げられる。さらには、銀ナノワイヤーフィルムが挙げられる。
【０１２９】
上記表示装置としては、例えば、液晶表示装置、有機ＥＬ（エレクトロルミネッセンス）表示装置、ＰＤＰ（プラズマディスプレイパネル）、電子ペーパー等が挙げられる。また、上記入力装置としては、タッチパネル等が挙げられる。
【０１３０】
本発明の光学用両面粘着シートは、中でも、車載用の光学製品内のエアーギャップを埋めることに用いるフルラミネーション用粘着シートであることが特に好ましい。本発明の光学用両面粘着シートを車載用の光学製品のフルラミネーション用として用いると、光学製品内での光の反射や拡散による光量の損失を低減させることができ、光学製品の視認性をより向上させることができる。
【０１３１】
上記車載用の光学製品は、本発明の光学用両面粘着シートを少なくとも含む。上記車載用の光学製品としては、上述の光学部材を有する製品などが挙げられ、例えば、カーナビゲーション、ＤＶＤプレーヤー、ブルーレイディスクプレーヤー、音楽プレーヤー、液晶テレビ、有機ＥＬ、各種メーター表示部などが挙げられる。
【０１３２】
上記車載用の光学製品が用いられる車としては、例えば、自動車、自転車、バイク（原動機付自転車を含む）、電車、機関車などが挙げられ、中でも、自動車が好ましい。
【０１３３】
より具体的に、本発明の光学用両面粘着シートが車載用の光学製品に用いられている態様を説明する。図１及び２は、それぞれ、本発明の光学用両面粘着シートが用いられた車載用の光学製品の一例を示す概略断面図である。具体的には、図１及び２それぞれにおいて、本発明の光学用両面粘着シートは、フルラミネーション用として用いられている。なお、本発明の光学用両面粘着シートが車載用の光学製品に用いられている態様は、図１及び２の態様に限定されない。
【０１３４】
図１の車載用の光学製品１では、ガラスセンサー５；偏光板９ａ；偏光板９ａ、液晶ディスプレイ１０、及び偏光板９ｂを保護するベゼル７；並びに、フォーム６によって囲まれた領域に、ガラスセンサー５と偏光板９ａとを貼り合わせるようにして本発明の光学用両面粘着シート８が用いられている。なお、車載用の光学製品において、本発明の光学用両面粘着シート８が用いられている領域は、従来はエアーギャップとなっていたが、このエアーギャップを本発明の光学用両面粘着シート８で埋めることによって、車載用の光学製品１はフルラミネーション技術が採用された車載用の光学製品となっている。なお、図１において、粘着シート４は、公知乃至慣用の光学用両面粘着シートを用いることができるが、本発明の光学用両面粘着シートを用いてもよい。
【０１３５】
図２の車載用の光学製品１は、オンセルタイプ又はインセルタイプの光学製品の一例である。図２の車載用の光学製品１では、プラスチックカバー２；印刷層３；偏光板９ａ；偏光板９ａ、オンセル又はインセル１１、及び偏光板９ｂを保護するベゼル７；並びに、フォーム６によって囲まれた領域に、プラスチックカバー２と偏光板９ａとを貼り合わせるようにして本発明の光学用両面粘着シート８が用いられている。なお、車載用の光学製品において、本発明の光学用両面粘着シート８が用いられている領域は、従来はエアーギャップとなっていたが、このエアーギャップを本発明の光学用両面粘着シート８で埋めることによって、車載用の光学製品１はフルラミネーション技術が採用された車載用の光学製品となっている。
【０１３６】
図１及び２には、ベゼルを有する車載用の光学製品（ベゼル付きの車載用の光学製品）の一例を示したが、本発明の光学用両面粘着シートは、ベゼルを有しない車載用の光学製品（ベゼルレスの車載用の光学製品）に、特に、フルラミネーション用に用いてもよい。
【実施例】
【０１３７】
以下に、実施例に基づいて本発明をより詳細に説明するが、本発明はこれらの実施例により限定されるものではない。なお、配合部数（重量部）は、全て固形分（不揮発分）換算の値である。
【０１３８】
（アクリル系ポリマーの調整例１）
ジシクロペンタニルメタクリレート（ＤＣＰＭＡ、メタクリル酸ジシクロペンタニル）：６０重量部、メチルメタクリレート（ＭＭＡ、メタクリル酸メチル）：４０重量部、連鎖移動剤としてのα−チオグリセロール：３．５重量部、及び重合溶媒としてのトルエン：１００重量部を、４つ口フラスコに投入し、これらを窒素雰囲気下にて７０℃で１時間撹拌した。次に、重合開始剤としての２，２’−アゾビスイソブチロニトリル：０．２重量部を４つ口フラスコに投入し、７０℃で２時間反応させ、続いて、８０℃で２時間反応させた。その後、反応液を１３０℃の温度雰囲気下に投入し、トルエン、連鎖移動剤、及び未反応モノマーを乾燥除去し、固形状のアクリル系ポリマー（「アクリル系ポリマー（Ａ）と称する場合がある」）を得た。なお、アクリル系ポリマー（Ａ）の重量平均分子量は、５．１×１０3であった。
【０１３９】
（実施例１）
アクリル酸２−エチルヘキシル（２ＥＨＡ）：６７重量部、Ｎ−ビニル−２−ピロリドン（ＮＶＰ）：１５重量部、アクリル酸２−ヒドロキシエチル（ＨＥＡ）：１８重量部から構成されるモノマー混合物に、光重合開始剤（商品名「イルガキュア６５１」、ＢＡＳＦ社製）：０．０３５重量部、及び、光重合開始剤（商品名「イルガキュア１８４」、ＢＡＳＦ社製）：０．０３５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、上記アクリル系ポリマー（Ａ）：５重量部、ヘキサンジオールアクリレート（ＨＤＤＡ）：０．０７５重量部、シランカップリング剤（商品名「ＫＢＭ−４０３」、信越化学工業株式会社製）：０．３重量部を混合し、アクリル系粘着剤組成物を得た。
上記アクリル系粘着剤組成物を、ポリエチレンテレフタレート（ＰＥＴ）系剥離ライナー（日東電工株式会社製、厚み：１２５μｍ）上に塗布し、粘着剤組成物層を形成した。次いで、上記粘着剤組成物層上に、ＰＥＴ系剥離ライナー（日東電工株式会社製、厚み：１２５μｍ）を設け、上記粘着剤組成物層を被覆して酸素を遮断した。そして、［剥離ライナー／粘着剤組成物層／剥離ライナー］の構成を有する積層体（積層体（Ｉ））を得た。
次に、上記積層体（Ｉ）に対して、積層体（Ｉ）の上面（剥離ライナー側）から、ブラックライト（株式会社東芝製）にて、照度３ｍＷ／ｃｍ2の紫外線を３００秒間照射した。さらに９０℃の乾燥機で２分間乾燥処理を行い、残存モノマーを揮発させて、［剥離ライナー／粘着剤層／剥離ライナー］の構成を有する積層体（積層体（ＩＩ））を得た。なお、粘着剤層の厚みは５００μｍであった。
上記積層体（ＩＩ）の片面の剥離ライナーを剥離し、上記粘着剤層の表面と、ポリエチレンテレフタレート（ＰＥＴ）フィルム（厚み：１２５μｍ、面内位相差Ｒｅ：４２００ｎｍ）の一方の表面とを貼り合わせ、［剥離ライナー／粘着剤層／ＰＥＴフィルム］の構成を有する積層体（積層体（ＩＩＩ））を得た。
さらに、別途作製した積層体（ＩＩ）の片面の剥離ライナーを剥離し、粘着剤層の表面と、上記積層体（ＩＩＩ）のＰＥＴフィルムの表面とを貼り合わせ、［剥離ライナー／粘着剤層／ＰＥＴフィルム／粘着剤層／剥離ライナー］の構成を有する両面粘着シート（基材付き両面粘着シート）を作製した。両面粘着シートの厚み（剥離ライナーを除く厚み）は、１１２５μｍであった。
【０１４０】
（実施例２）
アクリル酸ｎ−ブチル（ＢＡ）：５７重量部、シクロヘキシルアクリレート（ＣＨＡ）：１２重量部、アクリル酸４−ヒドロキシブチル（４ＨＢＡ）：２３重量部、アクリル酸２−ヒドロキシエチル（ＨＥＡ）：８重量部から構成されるモノマー混合物に、光重合開始剤（商品名「イルガキュア６５１」、ＢＡＳＦ社製）：０．０５重量部、及び、光重合開始剤（商品名「イルガキュア１８４」、ＢＡＳＦ社製）：０．０５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、ジペンタエリスリトールヘキサアクリレート（ＤＰＨＡ）：０．１重量部、シランカップリング剤（商品名「ＫＢＭ−４０３」、信越化学工業株式会社製）：０．３重量部を混合し、アクリル系粘着剤組成物を得た。
上記アクリル系粘着剤組成物を用いて、ＰＥＴフィルムとしてＰＥＴフィルム（厚み：１００μｍ、面内位相差Ｒｅ：１００００ｎｍ）を用いたこと以外は実施例１と同様にして、［剥離ライナー／粘着剤層／ＰＥＴフィルム／粘着剤層／剥離ライナー］の構成を有する両面粘着シート（基材付き両面粘着シート）を作製した。両面粘着シートの厚み（剥離ライナーを除く厚み）は、１１００μｍであった。
【０１４１】
（実施例３）
アクリル酸２−エチルヘキシル（２ＥＨＡ）：４０．５重量部、イソステアリルアクリレート（ＩＳＴＡ）：４０．５重量部、Ｎ−ビニル−２−ピロリドン（ＮＶＰ）：１８重量部、アクリル酸４−ヒドロキシブチル（４ＨＢＡ）：１重量部から構成されるモノマー混合物に、光重合開始剤（商品名「イルガキュア６５１」、ＢＡＳＦ社製）：０．０５重量部、及び、光重合開始剤（商品名「イルガキュア１８４」、ＢＡＳＦ社製）：０．５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、トリメチロールプロパントリアクリレート（ＴＭＰＴＡ）：０．０２重量部、シランカップリング剤（商品名「ＫＢＭ−４０３」、信越化学工業株式会社製）：０．３重量部混合し、アクリル系粘着剤組成物を得た。
上記アクリル系粘着剤組成物を用いて、実施例１と同様にして、［剥離ライナー／粘着剤層／ＰＥＴフィルム／粘着剤層／剥離ライナー］の構成を有する両面粘着シート（基材付き両面粘着シート）を作製した。両面粘着シートの厚み（剥離ライナーを除く厚み）は、１１２５μｍであった。
【０１４２】
（実施例４）
粘着剤層の厚みが５５０μｍとなるようにした以外は、実施例１で作製した積層体（ＩＩ）と同様に積層体を作製し、粘着剤層のみからなり、粘着剤層の両面が剥離ライナーで保護されている基材レスタイプの両面粘着シートを作製した。両面粘着シートの厚みは５５０μｍであった。
【０１４３】
（実施例５）
粘着剤層の厚みが６１０μｍとなるようにした以外は、実施例１で作製した積層体（ＩＩ）と同様に積層体を作製し、粘着剤層のみからなり、粘着剤層の両面が剥離ライナーで保護されている基材レスタイプの両面粘着シートを作製した。両面粘着シートの厚みは６１０μｍであった。
【０１４４】
（比較例１）
粘着剤層の厚みが２５０μｍとなるようにした以外は、実施例１で作製した積層体（ＩＩ）と同様に積層体を作製し、粘着剤層のみからなり、粘着剤層の両面が剥離ライナーで保護されている基材レスタイプの両面粘着シートを作製した。両面粘着シートの厚みは２５０μｍであった。
【０１４５】
（評価）
実施例及び比較例で得られた両面粘着シートについて、下記の測定を行った。その結果を表１に示した。
【０１４６】
（全光線透過率）
実施例及び比較例で得られた両面粘着シートの一方の剥離ライナーを剥がし、両面粘着シートをスライドガラス（商品名「ＭＩＣＲＯ  ＳＬＩＤＥ  ＧＬＡＳＳ」、白研磨、ＮＯ．２、厚み：１．０〜１．２ｍｍ、松浪硝子株式会社製）に貼り付け、温度２３℃、湿度５０％ＲＨの環境下で放置した。放置後、もう一方の剥離ライナーを取り除き、試験片とした。
なお、両面粘着シートを貼り付ける際には、ハンドローラーを用い、表面に指紋等の汚れがつかないようにし、異物や気泡を噛み込まないようにした。
上記試験片の全光線透過率を、２３℃、５０％ＲＨの環境下において、ヘイズメーター（商品名「ＨＭ−１５０」、株式会社村上色彩技術研究所製）を用いて測定した。
全光線透過率の測定は、ＪＩＳ  Ｋ  ７３６１−１に準じて行った。
【０１４７】
（ヘイズ）
実施例及び比較例で得られた両面粘着シートの一方の剥離ライナーを剥がし、両面粘着シートをスライドガラス（商品名「ＭＩＣＲＯ  ＳＬＩＤＥ  ＧＬＡＳＳ」、白研磨、ＮＯ．２、厚み：１．０〜１．２ｍｍ、松浪硝子株式会社製）に貼り付け、温度２３℃、湿度５０％ＲＨの環境下で放置した。放置後、もう一方の剥離ライナーを取り除き、試験片とした。
なお、両面粘着シートを貼り付ける際には、ハンドローラーを用い、表面に指紋等の汚れがつかないようにし、異物や気泡を噛み込まないようにした。
上記試験片のヘイズを、２３℃、５０％ＲＨの環境下において、ヘイズメーター（商品名「ＨＭ−１５０」、株式会社村上色彩技術研究所製）を用いて測定した。
ヘイズの測定は、ＪＩＳ  Ｋ  ７１３６に準じて行った。
【０１４８】
（ｂ*（Ｌ*ａ*ｂ*表色系のｂ*値））
実施例及び比較例で得られた両面粘着シートの一方の剥離ライナーを剥がし、両面粘着シートをスライドガラス（商品名「ＭＩＣＲＯ  ＳＬＩＤＥ  ＧＬＡＳＳ」、白研磨、ＮＯ．２、厚み：１．０〜１．２ｍｍ、松浪硝子株式会社製）に貼り付け、温度２３℃、湿度５０％ＲＨの環境下で放置した。放置後、もう一方の剥離ライナーを取り除き、試験片とした。
なお、両面粘着シートを貼り付ける際には、ハンドローラーを用い、表面に指紋等の汚れがつかないようにし、異物や気泡を噛み込まないようにした。
上記試験片のｂ*値を、簡易型分光色差計（商品名「ＤＯＴ−３Ｃ」、株式会社村上色彩技術研究所製）を用いて測定した。なお、測定は、試験片の露出した粘着面に光を当てて行った。
ｂ*値の測定は、ＪＩＳ  Ｚ  ８７８１−４（２０１３年）に準じて行った。
【０１４９】
（２５℃の弾性率）
実施例及び比較例で得られた粘着剤層と同様にして、厚さが約２ｍｍとなるように粘着剤層をそれぞれ作製し、これをφ７．９ｍｍに打ち抜き、円柱状のペレットを作製して測定用サンプルとした。φ７．９ｍｍパラレルプレートの治具に上記測定サンプルを固定し、動的粘弾性測定装置（レオメトリックス社製、ＡＲＥＳ、測定：せん断モード、温度範囲：−７０℃〜１５０℃、昇温速度：５℃／分、周波数：１Ｈｚ）により、貯蔵弾性率Ｇ’の温度依存性を測定し、２５℃における貯蔵弾性率Ｇ’を２５℃の弾性率とした。
【０１５０】
（９５℃の弾性率）
実施例及び比較例で得られた粘着剤層と同様にして、厚さが約２ｍｍとなるように粘着剤層をそれぞれ作製し、これをφ７．９ｍｍに打ち抜き、円柱状のペレットを作製して測定用サンプルとした。φ７．９ｍｍパラレルプレートの治具に上記測定サンプルを固定し、動的粘弾性測定装置（レオメトリックス社製、ＡＲＥＳ、測定：せん断モード、温度範囲：−７０℃〜１５０℃、昇温速度：５℃／分、周波数：１Ｈｚ）により、貯蔵弾性率Ｇ’の温度依存性を測定し、９５℃における貯蔵弾性率Ｇ’を９５℃の弾性率とした。
【０１５１】
（貼り合わせ性）
実施例及び比較例で得られた両面粘着シートを８０ｍｍ×８０ｍｍのサイズに切り取ったものを試験片とした。上記試験片の一方の剥離ライナーを剥離したものを、段差付ガラス（ガラスの一方の面に、市販の両面粘着シートを用いてＰＥＴフィルムを縁状に貼り付けて０．５ｍｍの段差を設けたもの。図３、図４及び図５参照。「下ガラス」と称する場合がある。）の段差を有する側のガラス面に貼り合わせた。そして、下ガラスと両面粘着シートの積層構造を有する構造物Ａを得た。次に、構造物Ａにおける両面粘着シートの剥離ライナーを剥離して、構造物Ａを、１００ｍｍ×１００ｍｍのサイズのガラス板（「上ガラス」と称する場合がある）の一方の面に、圧力０．３ＭＰａ、真空度１００Ｐａの条件で５秒間真空プレスをかけて貼り合わせた。そして、上ガラスと両面粘着シートと下ガラスの積層構造を有する構造物Ｂを得た。その後、構造物Ｂをオートクレーブに投入し、温度５０℃、圧力０．５ＭＰａの条件で１５分間、オートクレーブ処理した。オートクレーブ処理後、構造物Ｂをオートクレーブから取り出し、構造物Ｂを目視で観察し、両面粘着シートの貼り合わせ性を下記基準で評価した。なお、従来のベゼル付きの車載用の光学製品におけるエアーギャップは通常０．５〜１．５ｍｍであるため、０．５ｍｍの段差を設けた下ガラスを用いて評価を行った。
○（良好）  ：両面粘着シートの全面で気泡が無く貼り合わせができている
×（不良）  ：両面粘着シートが上ガラスに届かず、きれいに貼り合わせできていない
【０１５２】
（接着信頼性）
実施例及び比較例で得られた両面粘着シートから５０ｍｍ×１００ｍｍのサイズに切り取ったものを試験片とした。上記試験片の一方の剥離ライナーを剥がし、試験片をソーダガラス（厚み：０．７ｍｍ）に貼り付け、試験片のもう一方の剥離ライナーを剥がし、ＰＰＭＡ（商品名「ＭＲ２００」、三菱レーヨン株式会社製、厚み：１ｍｍ）に貼り付けて、［ソーダガラス／両面粘着シート／ＰＭＭＡ］の構成を有する積層体を作製し、温度５０℃、０．５０ＭＰａの環境下に１５分間放置した。放置後の積層体を、さらに、９５℃の環境下に１００時間放置し、放置後の積層体を目視で観察した。接着信頼性を、下記のように評価した。
○（良好）      ：発泡が無く、且つ剥がれもない
△（使用可能）  ：一部発泡がある
×（不良）      ：発泡も剥がれもある
【０１５３】
【表１】
0006538332.tif 000007
【符号の説明】
【０１５４】
１      車載用の光学製品
２      プラスチックカバー
３      印刷層
４      粘着シート
５      ガラスセンサー
６      フォーム
７      ベゼル
８      本発明の光学用両面粘着シート
９ａ    偏光板
９ｂ    偏光板
１０    液晶ディスプレイ
１１    オンセル又はインセル
１００  下ガラス（段差付ガラス）
１０１  ガラス板
１０２  両面粘着シート
１０３  ＰＥＴフィルム
【図１】
0006538332.tif 000008
【図２】
0006538332.tif 000009
【図３】
0006538332.tif 000010
【図４】
0006538332.tif 000011
【図５】
0006538332.tif 000012